(57)【要約】  本発明は、得られる白色光が、先行技術よりも、所与の演色評価数に対して増加した光放射効率を有するように調和させた、赤色発光Ｅｕ３＋材料および緑色発光Ｃｅ３＋材料を含む、発光デバイスに関する。
2020502819.tif 000002
【特許請求の範囲】
【請求項１】
発光デバイス用のコンバーター系であって、
Ｃｅ３＋でドープした第１の材料と、
Ｅｕ３＋でドープし、赤色スペクトル領域で発光する第２の材料とを含み、
≧６０５ないし≦６３０ｎｍのピークを有する発光スペクトルを示すコンバーター系。
【請求項２】
前記第１の材料は、緑色および／または黄色スペクトル領域で発光することができる、請求項１のコンバーター系。
【請求項３】
前記コンバーター系は、≧６１０ないし≦６３０ｎｍにピークをもつ発光スペクトルを示す、請求項１または２のコンバーター系。
【請求項４】
前記コンバーター系は、≧５２０ないし≦５４５ｎｍにディップをもつ発光スペクトルを示す、請求項１ないし３のいずれか１項のコンバーター系。
【請求項５】
前記コンバーター系は、≧５３０ないし≦５４０ｎｍにディップをもつ発光スペクトルを示す、請求項１ないし４のいずれか１項のコンバーター系。
【請求項６】
Ｅｕ３＋ピークの、緑色および／または黄色スペクトル領域における最大ピークに対する比が≧２である、請求項１ないし５のいずれか１項のコンバーター系。
【請求項７】
前記第１の材料は、ガーネットおよび／または立方晶材料を含む、請求項１ないし６のいずれか１項のコンバーター系。
【請求項８】
前記第２の材料は、リン酸塩、硫酸塩、酸化物、ホウ酸塩、モリブデン酸塩、タングステン酸塩、バナジウム酸塩、ニオビウム酸塩、タンタル酸塩、またはこれらの混合物もしくは化学的組み合わせからなる群より選択される材料を含む、請求項１ないし７のいずれか１項のコンバーター系。
【請求項９】
前記第２の、Ｅｕ３＋ドープ赤色発光材料は、下記のものを含む群の材料を含む、請求項１ないし８のいずれか１項のコンバーター系。
（Ｂａ１−ｘＳｒｘ）２＋ｎＳｉＯ４＋ｎ：Ｅｕ，（Ｓｒ１−ｘＣａｘ）２＋ｎＳｉＯ４＋ｎ：Ｅｕ，
（Ｓｒ１−ｘＣａｘ）Ｇａ２Ｓ４：Ｅｕでｘ≧０％ないし≦１およびｎ＝０または１
（Ｓｒ１−ｘＣａｘ）Ｇａ２Ｓ４：Ｅｕでｘ≧０％ないし≦１
ＡＬｎ１−ｘ−ｙＥｕｘＭ２Ｏ８：ＲＥｙ
（Ｌｎ１−ｘ−ｙＥｕｘ）２ＭＯ６：ＲＥ２ｙ
（Ｌｎ１−ｘ−ｙＥｕｘ）２Ｍ２Ｏ９：ＲＥ２ｙ
（Ｌｎ１−ｘ−ｙＥｕｘ）２Ｍ３Ｏ１２：ＲＥ２ｙ
（Ｌｎ１−ｘ−ｙＥｕｘ）２Ｍ４Ｏ１５：ＲＥ２ｙ
（Ｌｎ１−ｘ−ｙＥｕｘ）６ＭＯ１２：ＲＥ６ｙ
（ＡＥ１−２ｘ−ｙＥｕｘＡｘ＋ｙ）３ＭＯ６：ＲＥ３ｙ
Ａ３ＡＥ２（Ｌｎ１−ｘ−ｙＥｕｘ）３（ＭＯ４）８：ＲＥｙ
ここで、各々の構造について独立に、Ａはアルカリ金属であり、すなわちリチウム、ナトリウム、カリウム、ルビジウム、セシウム、またはこれらの混合物もしくは化学的な組み合わせからなる群より選択され、ＡＥはアルカリ土類金属であり、すなわちベリリウム、マグネシウム、カルシウム、ストロンチウム、バリウム、またはこれらの混合物もしくは化学的な組み合わせからなる群より選択され、Ｌｎはスカンジウム、イットリウム、ランタン、ガドリニウムおよびルテニウム、またはこれらの混合物もしくは化学的な組み合わせからなる群より選択される希土類金属であり、Ｍはモリブデン、タングステン、またはこれらの混合物もしくは化学的な組み合わせであり、ＲＥはテルビウム、ジスプロシウム、プラセオジム、ネオジム、またはこれらの混合物もしくは化学的な組み合わせからなる群より選択される希土類金属であり、ここで０＜ｘ≦１および０≦ｙ≦０．０５であり、
および／または
Ｌｉ３Ｂａ２（Ｔｂ１−ｘ−ｙＥｕｘＬｎｙ）３（Ｍｏ１−ｚＷｚ）８Ｏ３２，
Ａ３ＡＥ２（Ｔｂ１−ｘ−ｙＥｕｘＬｎｙ）３（Ｍｏ１−ｚＷｚ）８Ｏ３２，
Ａ（Ｔｂ１−ｘ−ｙＥｕｘＬｎｙ）（Ｍｏ１−ｚＷｚ）２Ｏ８，
（Ｔｂ１−ｘ−ｙＥｕｘＬｎｙ）２（Ｍｏ１−ｚＷｚ）Ｏ６，
（Ｔｂ１−ｘ−ｙＥｕｘＬｎｙ）２（Ｍｏ１−ｚＷｚ）２Ｏ９，
（Ｔｂ１−ｘ−ｙＥｕｘＬｎｙ）２（Ｍｏ１−ｚＷｚ）４Ｏ１５，
（Ｔｂ１−ｘ−ｙＥｕｘＬｎｙ）２ＳｉＯ５，
（Ｔｂ１−ｘ−ｙＥｕｘＬｎｙ）２Ｓｉ２Ｏ７，
Ａ（Ｔｂ１−ｘ−ｙＥｕｘＬｎｙ）ＳｉＯ４，
Ｂａ２（Ｔｂ１−ｘ−ｙＥｕｘＬｎｙ）２Ｓｉ４Ｏ１３，
ＡＥ２（Ｔｂ１−ｘ−ｙＥｕｘＬｎｙ）２Ｓｉ４Ｏ１３，
Ｓｒ３（Ｔｂ１−ｘ−ｙＥｕｘＬｎｙ）２Ｓｉ６Ｏ１８，
ＡＥ３（Ｔｂ１−ｘ−ｙＥｕｘＬｎｙ）２Ｓｉ６Ｏ１８，
（Ｔｂ１−ｘ−ｙＥｕｘＬｎｙ）２ＧｅＯ５，
（Ｔｂ１−ｘ−ｙＥｕｘＬｎｙ）２Ｇｅ２Ｏ７，
Ａ（Ｔｂ１−ｘ−ｙＥｕｘＬｎｙ）ＧｅＯ４，
Ｂａ２（Ｔｂ１−ｘ−ｙＥｕｘＬｎｙ）２Ｇｅ４Ｏ１３，
ＡＥ２（Ｔｂ１−ｘ−ｙＥｕｘＬｎｙ）２Ｇｅ４Ｏ１３，
Ｓｒ３（Ｔｂ１−ｘ−ｙＥｕｘＬｎｙ）２Ｇｅ６Ｏ１８
ＡＥ３（Ｔｂ１−ｘ−ｙＥｕｘＬｎｙ）２Ｇｅ６Ｏ１８
（Ｔｂ１−ｘ−ｙＥｕｘＬｎｙ）２（Ｇｅ１−ａ−ｂＺｒａＨｆｂ）Ｏ５，
（Ｔｂ１−ｘ−ｙＥｕｘＬｎｙ）２（Ｇｅ１−ａ−ｂＺｒａＨｆｂ）２Ｏ７，
Ａ（Ｔｂ１−ｘ−ｙＥｕｘＬｎｙ）（Ｇｅ１−ａ−ｂＺｒａＨｆｂ）Ｏ４，
Ｂａ２（Ｔｂ１−ｘ−ｙＥｕｘＬｎｙ）２（Ｇｅ１−ａ−ｂＺｒａＨｆｂ）４Ｏ１３，
Ｓｒ３（Ｔｂ１−ｘ−ｙＥｕｘＬｎｙ）２（Ｇｅ１−ａ−ｂＺｒａＨｆｂ）６Ｏ１８
ここで（各々の材料について独立に）
Ｌｎ＝Ｌａ，Ｇｄ，Ｌｕ，Ｙまたはこれらの混合物もしくは化学的組み合わせ、
Ａ＝Ｌｉ，Ｎａ，Ｋ，Ｒｂ，Ｃｓまたはこれらの混合物もしくは化学的組み合わせ、好ましくはＬｉ、
ＡＥ＝Ｓｒ，Ｃａ，Ｂａ，またはこれらの混合物もしくは化学的組み合わせ、好ましくはＢａおよび／またはＳｒ、
ｘ＞０および＜１ならびにｙ≧０および＜１、ここで１−ｘ−ｙ＞０ならびにａ，ｂ≧０および＜０．２ならびにｚ≧０および≦１、
またはこれらの混合物もしくは化学的組み合わせ、
および／または
（Ｃａ，Ｓｒ）Ｇａ２Ｏ６：Ｅｕ，（Ｃａ，Ｓｒ，Ｂａ）Ｌａ２Ｂｉ２（ＳｉＯ４）３Ｏ：Ｅｕ，（Ｃａ，Ｓｒ，Ｂａ）ＳｎＯ３：Ｅｕ，（Ｃａ，Ｙ，Ｇｄ）ＭｏＯ４：Ｅｕ，（Ｙ，Ｇｄ）ＢＯ３（疑バテライト）：Ｅｕ，（Ｙ，Ｔｂ）ＳｉＯ５：Ｅｕ，Ａ−Ｌａ２Ｏ３：Ｅｕ，Ｂａ２（ＳｉＯ４）：Ｏ２−：Ｅｕ，Ｂａ２ＭｇＳｉ２Ｏ７：Ｅｕ，Ｂａ２Ｙ（ＢＯ３）２Ｃｌ：Ｅｕ，Ｂａ３（ＰＯ４）２：Ｅｕ，Ｂａ３Ｃａ３（ＰＯ４）４：Ｅｕ，Ｂａ３Ｇｄ（ＢＯ３）３：Ｅｕ，Ｂａ３Ｇｄ２（ＢＯ３）４：Ｅｕ，Ｂａ３Ｌａ２（ＢＯ３）４：Ｅｕ，Ｂａ３Ｖ２Ｏ８：Ｅｕ，Ｂａ３Ｙ２（ＢＯ３）４：Ｅｕ，ＢａＢ８Ｏ１３：Ｅｕ，ＢａＢＰＯ５：Ｅｕ，ＢａＦＣｌ：Ｅｕ，ＢａＧｄ２Ｏ４：Ｅｕ，ＢａＧｄ４Ｓｉ５Ｏ１７：Ｓｍ：Ｅｕ，ＢａＧｄＢ９Ｏ１６：Ｅｕ，ＢａＬａＢ９Ｏ１６：Ｅｕ，ＢａＳＯ４：Ｅｕ，ＢａＹ２Ｆ８：Ｙｂ：Ｅｕ，ＢａＹ２Ｓｉ３Ｏ１０：Ｅｕ，ＢａＹＢ９Ｏ１６：Ｅｕ，ＢａＺｒ（ＢＯ３）２：Ｅｕ，ＢａＺｒＯ３：Ｅｕ，ＢａＺｒＯ３：Ｅｕ，ｂ−ＢａＢ２Ｏ４：Ｅｕ，Ｂ−Ｇｄ２Ｏ３：Ｅｕ，Ｃａ２Ａｌ（ＡｌＳｉＯ７）：Ｅｕ，Ｃａ２Ｇｄ２（ＧｅＯ４）２Ｏ：Ｅｕ，Ｃａ２Ｇｄ８（ＳｉＯ４）６Ｏ２：Ｅｕ，Ｃａ２Ｇｄ８Ｓｉ６Ｏ２６：Ｅｕ，Ｃａ２Ｌａ８（ＳｉＯ４）６Ｏ２：Ｅｕ，Ｃａ３（ＢＯ３）２：Ｅｕ，Ｃａ３Ａｌ２Ｏ６：Ｅｕ，Ｃａ３Ｇｄ２（ＢＯ３）４：Ｅｕ，Ｃａ３Ｌａ２（ＢＯ３）４：Ｅｕ，Ｃａ３Ｙ２（ＢＯ３）４：Ｅｕ，Ｃａ４ＧｄＯ（ＢＯ３）３：Ｅｕ，Ｃａ５（ＰＯ１１）３Ｆ：Ｅｕ，Ｃａ５（ＰＯ４）３Ｂｒ：Ｅｕ，Ｃａ５（ＰＯ４）３Ｆ：（４ｆ−サイト）：Ｅｕ，Ｃａ５（ＰＯ４）３Ｆ：（６ｈ−サイト）：Ｅｕ，Ｃａ５（ＰＯ４）３ＯＨ：Ｅｕ，ＣａＢＰＯ５：Ｅｕ，ＣａＦ２：Ｅｕ，ＣａＬａＢ７Ｏ１３：Ｅｕ，カルサイト−ＣａＣＯ３：Ｅｕ，ＣａＯ：Ｅｕ，ＣａＳＯ４：Ｅｕ，ＣａＹＯ（ＢＯ３）：Ｅｕ，Ｃ−Ｇｄ２Ｏ３：Ｅｕ，Ｃ−Ｌｕ２Ｏ３：（Ｃ２）：Ｅｕ，Ｃ−Ｌｕ２Ｏ３：（Ｃ３ｉ）：Ｅｕ，Ｃｓ２ＮａＹＦ６：Ｔｍ：Ｅｕ，Ｃ−Ｓｃ２Ｏ３：Ｙｂ：Ｅｕ，Ｃ−Ｙ２Ｏ３：Ｅｕ，Ｅｕ［（ｔｔｆａ）３（ｐｈｅｎ）］０：Ｅｕ，Ｇｄ１７．３３（ＢＯ３）４（Ｂ２Ｏ５）２Ｏ１６：Ｅｕ，ＧｄＢＯ３：Ｅｕ，Ｇｄ２ＢａＺｎＯ５：Ｅｕ，Ｇｄ２Ｏ２（ＳＯ４）：Ｅｕ，Ｇｄ２Ｏ２Ｓ：Ｅｕ，Ｇｄ２Ｐ４Ｏ１３：Ｅｕ，Ｇｄ３Ｏ４Ｂｒ：Ｅｕ，Ｇｄ３ＰＯ７：Ｅｕ，Ｇｄ３Ｔｅ２Ｌｉ３Ｏ１２：Ｅｕ，Ｇｄ８Ｐ２Ｏ１７：Ｅｕ，ＧｄＡｌ３（ＢＯ３）４：Ｅｕ，ＧｄＡｌＯ３：Ｅｕ，ＧｄＡｌＯ３：Ｅｕ，ＧｄＢ３Ｏ６：Ｅｕ，ＧｄＢＯ３：Ｅｕ，ＧｄＧａＯ３：Ｅｕ，ＧｄＯＢｒ：Ｅｕ，ＧｄＯＣｌ：Ｅｕ，ＧｄＰ３Ｏ９：Ｅｕ，ＧｄＰＯ４：Ｅｕ，Ｉ−ＣａＢ２Ｏ４：Ｅｕ，ＩｎＢＯ３：Ｅｕ，Ｉ−ＳｒＢ２Ｏ４：Ｅｕ，ＫＣａＧｄ（ＰＯ４）２：Ｅｕ，Ｌａ２６Ｏ２７（ＢＯ３）８：Ｅｕ，Ｌａ２ＢａＺｎＯ５：Ｅｕ，Ｌａ２Ｈｆ２Ｏ７：Ｅｕ，Ｌａ２Ｏ２（ＳＯ４）：Ｅｕ，Ｌａ２Ｏ２Ｓ：Ｅｕ，Ｌａ２Ｏ２Ｓ：Ｅｕ，Ｌａ２Ｗ３Ｏ１２：Ｅｕ，Ｌａ２Ｚｒ３（ＭｏＯ４）９：Ｅｕ，Ｌａ３ＴａＯ４Ｃｌ６：Ｅｕ，Ｌａ３ＴａＯ４Ｃｌ６：Ｅｕ，Ｌａ３ＷＯ６Ｃｌ３：Ｅｕ，Ｌａ３ＷＯ６Ｃｌ３：Ｅｕ，ＬａＡｌＯ３：Ｅｕ，ＬａＡｌＯ３：Ｅｕ，ＬａＢ３Ｏ６：Ｅｕ，ＬａＢＯ３：Ｅｕ，ＬａＦ３：Ｅｕ，ＬａＦ３：Ｅｕ，ＬａＧａＯ３：Ｅｕ，ＬａＭｇＢ５Ｏ１０：Ｅｕ，ＬａＯＢｒ：Ｅｕ，ＬａＯＣｌ：Ｅｕ，ＬａＯＦ：Ｅｕ，ＬａＯＩ：Ｅｕ，ＬａＰ３Ｏ９：Ｅｕ，ＬａＰＯ４：Ｅｕ，ＬａＹＯ３：Ｅｕ，Ｌｉ２Ｌｕ５Ｏ４（ＢＯ３）３：Ｅｕ，Ｌｉ３Ｂａ２Ｌａ３（ＭｏＯ４）８：Ｅｕ，Ｌｉ３Ｌａ２（ＢＯ３）３：Ｅｕ，Ｌｉ６Ｇｄ（ＢＯ３）３：Ｅｕ，Ｌｉ６Ｙ（ＢＯ３）３：Ｅｕ，ＬｉＣａＡｌＦ６：Ｅｕ，ＬｉＥｕＭｏ２Ｏ８：Ｅｕ，ＬｉＧｄ６Ｏ５（ＢＯ３）３：Ｅｕ，ＬｉＧｄＦ４：Ｅｕ，ＬｉＧｄＧｅＯ４：Ｅｕ，ＬｉＧｄＯ２：Ｅｕ，ＬｉＧｄＳｉＯ４：Ｅｕ，ＬｉＬａ２Ｏ２ＢＯ３：Ｅｕ，ＬｉＬａＧｅＯ４：Ｅｕ，ＬｉＬａＯ２：Ｅｕ，ＬｉＬａＰ４Ｏ１２：Ｅｕ，ＬｉＬａＳｉＯ４：Ｅｕ，ＬｉＬｕＧｅＯ４：Ｅｕ，ＬｉＬｕＯ２：Ｅｕ，ＬｉＬｕＳｉＯ４：Ｅｕ，ＬｉＳｃＯ２：Ｅｕ，ＬｉＳｒ２ＹＯ４：Ｅｕ，ＬｉＳｒＡｌＦ６：Ｅｕ，ＬｉＳｒＡｌＦ６：Ｅｕ，ＬｉＹ６Ｏ５（ＢＯ３）３：Ｅｕ，ＬｉＹＦ４：Ｅｕ，ＬｉＹＧｅＯ４：Ｅｕ，ＬｉＹＯ２：Ｅｕ，ＬｉＹＳｉＯ４：Ｅｕ，Ｌｕ２Ｏ２（ＳＯ４）：Ｅｕ，Ｌｕ２Ｓｉ２Ｏ７：Ｅｕ，Ｌｕ３Ａｌ５Ｏ１２：Ｅｕ，Ｌｕ３Ａｌ５Ｏ１２：Ｙｂ：Ｅｕ，ＬｕＢＯ３：Ｅｕ，ＬｕＢＯ３（カルサイト）：Ｅｕ，ＬｕＯＣｌ：Ｅｕ，ＬｕＰＯ４：Ｅｕ，Ｍｇ２Ｇｄ８（ＳｉＯ４）６Ｏ２：Ｅｕ，Ｍｇ２Ｌａ８（ＳｉＯ４）６Ｏ２：Ｅｕ，ＭｇＯ：Ｅｕ，ＭｇＳｉＯ３：Ｅｕ，Ｎａ３ＹＳｉ３Ｏ９：Ｅｕ，Ｎａ６Ｇｄ（ＢＯ３）３：Ｅｕ，ＮａＧｄＧｅＯ４：Ｅｕ，ＮａＧｄＯ２：Ｅｕ，ＮａＧｄＳｉＯ４：Ｅｕ，ＮａＧｄＳｉＯ４：Ｅｕ，ＮａＬａＧｅＯ４：Ｅｕ，ＮａＬａＯ２：Ｅｕ，ＮａＬａＳｉＯ４：Ｅｕ，ＮａＬｕＧｅＯ４：Ｅｕ，ＮａＬｕＳｉＯ４：Ｅｕ，ＮａＳｃＯ２：Ｅｕ，ＮａＳｒＬａ（ＶＯ４）２：Ｅｕ，ＮａＹＧｅＯ４：Ｅｕ，ＮａＹＳｉＯ４：Ｅｕ，ＳｃＢＯ３：Ｅｕ，ＳｃＯＣｌ：Ｅｕ，ＳｃＰＯ４：Ｅｕ，Ｓｒ２Ｂ２Ｏ５：Ｅｕ，Ｓｒ２Ｇｄ８（ＳｉＯ４）６Ｏ２：Ｅｕ，Ｓｒ２Ｌａ２Ｚｎ２Ｏ７：Ｅｕ，Ｓｒ２Ｌａ２Ｚｎ２Ｏ７：Ｅｕ，Ｓｒ２ＬａＡｌＯ５：Ｅｕ，Ｓｒ３（ＢＯ３）２：Ｅｕ，Ｓｒ３（ＰＯ４）２：Ｅｕ，Ｓｒ３（ＰＯ４）２：Ｓｍ：Ｅｕ，Ｓｒ３Ｇｄ２（ＢＯ３）４：Ｅｕ，Ｓｒ３Ｌａ２（ＢＯ３）４：Ｅｕ，Ｓｒ３Ｌａ６（ＳｉＯ４）６：Ｅｕ，Ｓｒ３Ｙ２（ＢＯ３）４：Ｅｕ，Ｓｒ５（ＰＯ４）３Ｆ：Ｅｕ，Ｓｒ９Ｌｎ（ＶＯ４）７：Ｅｕ，ＳｒＡｌ２Ｂ２Ｏ７：Ｅｕ，ＳｒＢ４Ｏ７：Ｅｕ，ＳｒＢ６Ｏ１０：Ｅｕ，ＳｒＣＯ３：Ｅｕ，ＳｒＧｄＡｌＯ４：Ｅｕ，ＳｒＨｆＯ３：Ｔｍ：Ｅｕ，ＳｒＬａ２ＢｅＯ５：（４ｃ）：Ｅｕ，ＳｒＬａ２ＢｅＯ５：（８ｄ）：Ｅｕ，ＳｒＬａＡｌＯ４：Ｅｕ，ＳｒＬａＧａ３Ｏ７：Ｅｕ，ＳｒＬａＯ（ＢＯ３）：Ｅｕ，ＳｒＯ：Ｅｕ，ＳｒＹ２Ｏ４：（Ｓｒ−サイト）：Ｅｕ，ＳｒＹ２Ｏ４：（Ｙ−サイト１）：Ｅｕ，ＳｒＹ２Ｏ４：（Ｙ−サイト２）：Ｅｕ，Ｔｂ２Ｍｏ３Ｏ１２：Ｅｕ，Ｔｂ２Ｗ３Ｏ１２：Ｅｕ，ＴｂＢＯ３：Ｅｕ，ＴｈＯ２：Ｅｕ，Ｘ１−Ｇｄ２ＳｉＯ５：Ｅｕ，Ｘ１−Ｙ２ＳｉＯ５：Ｅｕ，Ｘ２−Ｙ２
ＳｉＯ５：Ｅｕ，Ｙ１７．３３（ＢＯ３）４（Ｂ２Ｏ５）２Ｏ１６：Ｅｕ，ＹＢＯ３：Ｅｕ，Ｙ２Ｇｅ２Ｏ７：Ｅｕ，Ｙ２ＧｅＯ５：Ｅｕ，Ｙ２Ｏ２（ＳＯ４）：Ｅｕ，Ｙ２Ｏ２Ｓ：Ｅｕ，Ｙ２Ｏ２Ｓ：Ｅｕ，Ｙ２Ｏ３：Ｅｕ，Ｙ２Ｐ４Ｏ１３：Ｅｕ，Ｙ２Ｓｉ２Ｏ７：Ｅｕ，Ｙ２ＳｉＯ５：Ｅｕ，Ｙ３Ａｌ５Ｏ１２：Ｅｕ，Ｙ３Ｇａ５Ｏ１２：Ｅｕ，Ｙ３Ｏ４Ｂｒ：Ｅｕ，Ｙ３Ｏ４Ｃｌ：Ｅｕ，Ｙ３ＰＯ７：Ｅｕ，Ｙ４ＧｅＯ８：Ｅｕ，Ｙ８Ｐ２Ｏ１７：Ｅｕ，ＹＡｌ３（ＢＯ３）４：Ｅｕ，ＹＡｌＯ３：Ｅｕ，ＹＡｌＯ３：Ｅｕ，ＹＢＯ３：Ｅｕ，ＹｂＯＢｒ：Ｙｂ：Ｅｕ，ＹＦ３：Ｅｕ，ＹＯＢｒ：Ｅｕ，ＹＯＣｌ：Ｅｕ，ＹＯＣｌ：Ｅｕ，ＹＯＦ：Ｅｕ，ＹＯＦ：Ｅｕ，ＹＰ３Ｏ９：Ｅｕ，ＹＰＯ４：Ｅｕ，ＹＴａＯ４：Ｅｕ，ＹＶＯ４：Ｅｕ，ＺｒＰ２Ｏ７：Ｅｕ、またはこれらの混合物もしくは化学的組み合わせ。
【請求項１０】
請求項１ないし９のいずれかに記載のコンバーター系と、青色発光材料とを含む、発光デバイス。
【請求項１１】
青色発光材料は、前記コンバーター系に向かって、＜４６５ｎｍの波長をもつ光を発光する、請求項１０に記載の発光デバイス。
【請求項１２】
前記発光デバイスは白色光を発光する、請求項９または１０に記載の発光デバイス。
【請求項１３】
前記白色光は、３００ｌｍ／Ｗ超の光放射効率によって特徴付けられる、請求項１２に記載の発光デバイス。
【請求項１４】
前記白色光は、８５超の演色評価数によって特徴付けられる、請求項１２または１３に記載の発光デバイス。
【請求項１５】
請求項１０ないし１４のいずれかに記載の発光デバイスを含む、照明装置。
【請求項１６】
前記照明装置はランプまたは照明器具である、請求項１５に記載の照明装置。
【発明の詳細な説明】
【技術分野】
【０００１】
本発明は、発光デバイス用のコンバーター系およびそのための好適な材料の分野、より具体的には発光ダイオード（ＬＥＤ）およびレーザーダイオード（ＬＤ）に関する。
【背景技術】
【０００２】
これらのデバイスは通常、青色、紫色および／または紫外線（ＵＶ）発光半導体材料をベースとし、ほとんどの場合、（Ａｌ，Ｉｎ，Ｇａ）Ｎ材料系をベースとしており、青色、紫色または紫外線の一次放射線を、好適なダウンコンバージョン材料（たとえば蛍光体）によって、（用途に依存して）青色、緑色、黄色および／または赤色発光に変換する。
【０００３】
特に興味があるのは、ＵＶ−Ａ、青色、紫色または緑色スペクトル領域（おおよそ３８０−６００ｎｍ）において光を吸収し、赤色、橙色または黄色を発する、ルミネセンスコンバージョン材料または系である。この目的のためには、たいていＥｕ２＋を含む蛍光体を用いる。適切な環境中では、Ｅｕ２＋は相応の有利な性質を有するためである。しかし、Ｅｕ２＋の使用による欠点はしばしば、発光の大きな半値幅（ｆｗｈｍ）による、低いスペクトル光放射効率（ＬＥＲ）であり、これはしばしば可視スペクトル応用に関してデバイスの効率を大いに低減させる。代わりに、文献では、賦活剤たとえばＭｎ４＋の使用が提案されている。しかし、フッ化物または酸化物、たとえばＭｎＯ２（二酸化マンガン）またはＭｎＦ４において、Ｍｎ４＋は強い酸化剤であり、このことは多くの用途において重要な欠点をもたらしている。加えて、Ｍｎ４＋を組み込んだホスト格子は、ＬＥＤにおいて達成可能な励起レベルで光飽和することが知られている。
【発明の概要】
【０００４】
よって、目的は、これらの欠点を少なくとも部分的に解消する発光デバイスおよび／または好適な材料系を提供することである。この目的は、請求項１によるコンバーター系によって達成される。したがって、下記を含む発光デバイス用のコンバーター系を提案している：
−Ｃｅ３＋でドープした第１の材料と、
−Ｅｕ３＋でドープし、赤色スペクトル領域において発光する第２の材料と
を含み、
前記コンバーター系は、≧６０５ないし≦６３０ｎｍにピークをもつ発光スペクトルを示す。
【０００５】
本発明の語義において、所定の波長での「ピーク」という用語は特に、前記所定の波長の±８ｎｍの領域において、最小の発光強度と比較して少なくとも１００％の発光強度の増加を意味する、および／または含む。
【０００６】
好ましくは、第１の材料は、緑色および／または黄色のスペクトル領域において発光することができる。
【０００７】
好ましくは、コンバーター系は、≧６１０ないし≦６３０ｎｍ、好ましくは約≧６１５ないし≦６２５ｎｍにピークをもつ発光スペクトルを示す。
【０００８】
本発明の好ましい実施形態によれば、コンバーター系は、≧５２０ないし≦５４５ｎｍにディップをもつ発光スペクトルを示す。
【０００９】
本発明の語義において、所定の波長での「ディップ」という用語は特に、前記所定の波長の±８ｎｍの領域において、最大の発光強度と比較して少なくとも５０％の発光強度の減少を意味する、および／または含む。
【００１０】
好ましくは、コンバーター系は、≧５３０ないし≦５４０ｎｍ、好ましくは約５３５ｎｍにディップをもつ発光スペクトルを示す。
【００１１】
代わりにまたは加えて、本発明の目的は、下記を含む発光デバイス用のコンバーター系によって達成される：
−Ｃｅ３＋でドープし、緑色および／または黄色スペクトル領域において発光することができる第１の材料と、
−Ｅｕ３＋でドープし、赤色スペクトル領域において発光する第２の材料と
を含み、
Ｅｕ３＋：Ｃｅ３＋の間のモル比が、≧４００：１ないし≦２００００：１、好ましくは≧８００：１ないし≦５０００：１、さらに好ましくは≧１０００：１ないし≦３５００：１、最も好ましくは≧１５００ないし≦２５００：１である。
【００１２】
このような比は、多くの用途において、少量のより高いドープトＣｅ３＋化合物を用いるか、またはより低いドープトＣｅ３＋化合物を多量に用いることによって、設定できる。Ｅｕ３＋およびＣｅ３＋ドープト化合物の好適な組み合わせを、たとえば下記の表に示す（すべての実施形態において、式Ｌｉ３Ｂａ２Ｔｂ３（ＭｏＯ４）８：Ｅｕ３＋におけるランタニドサイトでＥｕ３＋ドーピング濃度は８０％である）。
【００１３】
【表１】
2020502819.tif 000003
【００１４】
上記の組み合わせは、好適な青色エミッターとの組み合わせで相関色温度（Ｋ）が約３０００である白色発光をもたらすコンバーター系をもたらすことに注目されたい。しかし、ドーピングおよび／または重量比の好適な調整によって、本発明の教示の下で、多くの他の色温度が可能である。
【００１５】
たとえば、下記の表によるように、様々なＥｕ３＋：Ｃｅ３＋比を選択することによって、ＬＥＤの色温度を変化させることができる。
【００１６】
【表２】
2020502819.tif 000004
【００１７】
したがって、特に約３０００Ｋの色温度を想定する場合、本発明の１つの好ましい実施形態は、Ｅｕ３＋：Ｃｅ３＋の比が≧１１００：１ないし≦４０００：１、好ましくは≧１７００：１ないし≦２５００：１であることである。
【００１８】
加えて、特に約４０００Ｋの色温度を想定する場合、本発明の１つの好ましい実施形態は、Ｅｕ３＋：Ｃｅ３＋の比が≧６００：１ないし≦２０００：１、好ましくは≧９００：１ないし≦１９００：１であることである。
【００１９】
さらに代わりに、特に約６０００Ｋ以上の色温度を想定する場合、本発明の１つの好ましい実施形態は、Ｅｕ３＋：Ｃｅ３＋の比が≧４００：１ないし≦１０００：１、好ましくは≧４００：１ないし≦８００：１であることである。
【００２０】
本発明の好ましい実施形態によれば、特に０．１％のＣｅ３＋ドーピングパーセンテージの場合に、赤色発光材料の緑色および／または黄色発光材料に対する重量比が≧２：１ないし≦１０：１、好ましくは≧４：１ないし≦６：１である。これは、多くの用途について、望ましいモル比に到達することと、第１および第２の材料の間のドーピングレベル比および絶対重量比の両方を好適な範囲に保つこととの間の良好な妥協である。
【００２１】
本発明によれば、「赤色発光」および／または「赤色スペクトル領域」という用語は、好適な励起時に６００ｎｍないし６５０ｎｍの発光バンドを有する材料をいう、および／または包含する。
【００２２】
本発明によれば、「緑色および／または黄色発光」または「緑色および／または黄色スペクトル領域」という用語は、好適な励起時に５００ｎｍないし６００ｎｍの発光バンドを有する材料をいう、および／または包含する。
【００２３】
驚くべきことに、本発明の関係によって適切な発光比が確保されるため、多くの用途において発光デバイスの性質を大幅に改善でき、よって発光デバイスにおいてＥｕ３＋イオンが合理的に用いてもよいことがわかった。
【００２４】
特に、本発明によるデバイスは、ほとんどの実施形態および特定の形態において下記の利点の１以上を提供する。  
−本発明のコンバーター系は、先行技術よりも、所与の演色評価数（ＣＲＩ）に対して、特に８０超のＣＲＩに対して、より良好なＬＥＲをもつ発光デバイスを得ることを可能にする。  
−本発明のコンバーター系は、Ｅｕ２＋材料に基づく系と比較して、より小さい全ストークスシフトに恵まれる。
【００２５】
本発明の好ましい実施形態によれば、Ｅｕ３＋ピークの、緑色および／または黄色スペクトル領域における最大ピークに対する比が≧２である。
【００２６】
本発明の語義において、「Ｅｕ３＋ピーク」という用語は、第２の材料中のＥｕ３＋に起因する赤色発光波長領域における発光の最大ピークを意味する。
【００２７】
「緑色および／または黄色発光波長領域における最大ピーク」という用語は、５００ないし６００ｎｍの波長範囲における最大ピークを意味する。
【００２８】
説明したような比を設定することによって、特に高い演色評価数（ＣＲＩ＞８０）の場合に、赤色発光に依存する発光スペクトルと比較して、より高いＬＥＲで、白色発光スペクトルを達成できることが示された。
【００２９】
本発明の好ましい実施形態によれば、相関色温度（ＣＣＴ）の関数として、白色発光スペクトルについて、Ｅｕ３＋ピークの、緑色領域における最大ピークに対する好ましい比（「ピーク比」）を下記の表に載せており、それによってすべてのこれらの比は互いから独立に、本発明において好ましい実施形態とみなす。
【００３０】
【表３】
2020502819.tif 000005
【００３１】
本発明の好ましい実施形態によれば、Ｃｅ３＋でドープした第１の材料（さらに簡潔のために「第１の材料」と呼ぶ）は、ガーネットおよび／または立方晶材料を含み、好ましくは本質的にガーネットおよび／または立方晶材料からなる。
【００３２】
本発明の語義において、「本質的にからなる」という用語は、≧９５ｗｔ％、より好ましくは≧９８ｗｔ％、最も好ましくは≧９９ｗｔ％を意味する。
【００３３】
本発明の好ましい実施形態によれば、第１の材料は下記のものからなる群より選択される材料を含む。（Ｙ１−ｘＧｄｘ）３（Ａｌ１−ｙＧａｙ）５Ｏ１２：Ｃｅ，（Ｙ１−ｘＴｂｘ）３（Ａｌ１−ｙＧａｙ）５Ｏ１２：Ｃｅ，（Ｙ１−ｘＤｙｘ）３（Ａｌ１−ｙＧａｙ）５Ｏ１２，（Ｌｕ１−ｘＹｘ）３（Ａｌ１−ｙＧａｙ）５Ｏ１２：Ｃｅ，Ｌｕ３（Ａｌ１−ｘＳｃｘ）５Ｏ１２：Ｃｅまたはそれらの混合物もしくは化学的組み合わせ。好ましくは、それは実質的にそれらからなる。
【００３４】
本明細書において、特に好ましいのは（Ｌｕ１−ｘＹｘ）３（Ａｌ１−ｙＧａｙ）５Ｏ１２：Ｃｅおよび／またはＬｕ３（Ａｌ１−ｘＳｃｘ）５Ｏ１２：Ｃｅである。
【００３５】
本発明の好ましい実施形態によれば、Ｅｕ３＋でドープし、赤色スペクトル領域で発光する第２の材料（さらに「第２の材料」と呼ぶ）は、リン酸塩、硫酸塩、酸化物、ホウ酸塩、モリブデン酸塩、タングステン酸塩、バナジウム酸塩、ニオビウム酸塩、タンタル酸塩、またはこれらの混合物もしくは化学的組み合わせからなる群より選択される材料を含む。好ましくは、それは本質的にこれらからなる。
【００３６】
本発明の好ましい実施形態によれば、第２の材料は、下記のものからなる群より選択される材料を含む。
（Ｂａ１−ｘＳｒｘ）２＋ｎＳｉＯ４＋ｎ：Ｅｕ，（Ｓｒ１−ｘＣａｘ）２＋ｎＳｉＯ４＋ｎ：Ｅｕ，
（Ｓｒ１−ｘＣａｘ）Ｇａ２Ｓ４：Ｅｕでｘ≧０％ないし≦１およびｎ＝０または１
（Ｓｒ１−ｘＣａｘ）Ｇａ２Ｓ４：Ｅｕでｘ≧０％ないし≦１
ＡＬｎ１−ｘ−ｙＥｕｘＭ２Ｏ８：ＲＥｙ
（Ｌｎ１−ｘ−ｙＥｕｘ）２ＭＯ６：ＲＥ２ｙ
（Ｌｎ１−ｘ−ｙＥｕｘ）２Ｍ２Ｏ９：ＲＥ２ｙ
（Ｌｎ１−ｘ−ｙＥｕｘ）２Ｍ３Ｏ１２：ＲＥ２ｙ
（Ｌｎ１−ｘ−ｙＥｕｘ）２Ｍ４Ｏ１５：ＲＥ２ｙ
（Ｌｎ１−ｘ−ｙＥｕｘ）６ＭＯ１２：ＲＥ６ｙ
（ＡＥ１−２ｘ−ｙＥｕｘＡｘ＋ｙ）３ＭＯ６：ＲＥ３ｙ
Ａ３ＡＥ２（Ｌｎ１−ｘ−ｙＥｕｘ）３（ＭＯ４）８：ＲＥｙ
またはこれらの混合物もしくは化学的組み合わせ
ここで、各々の構造について独立に、Ａはアルカリ金属であり、すなわちリチウム、ナトリウム、カリウム、ルビジウム、セシウム、またはこれらの混合物もしくは化学的な組み合わせからなる群より選択され、ＡＥはアルカリ土類金属であり、すなわちベリリウム、マグネシウム、カルシウム、ストロンチウム、バリウム、またはこれらの混合物もしくは化学的な組み合わせからなる群より選択され、Ｌｎはスカンジウム、イットリウム、ランタン、ガドリニウムおよびルテニウム、またはこれらの混合物もしくは化学的な組み合わせからなる群より選択される希土類金属であり、Ｍはモリブデン、タングステン、またはこれらの混合物もしくは化学的な組み合わせであり、ＲＥはテルビウム、ジスプロシウム、プラセオジム、ネオジム、またはこれらの混合物もしくは化学的な組み合わせからなる群より選択される希土類金属であり、ここで０＜ｘ≦１および０≦ｙ≦０．０５である。
【００３７】
ここにおいて、ＲＥは共ドーピング、すなわち、好ましくはｙ≧０．００１および≦０．０５、より好ましくはｙ≧０．０１および≦０．０３である。しかし、代わりに、ＲＥを含まない、すなわちｙ＝０の構造も好ましく、これらも本発明の好ましい実施形態である。  
好ましくは、それは本質的に上述した材料からなる。
【００３８】
本発明の好ましい実施形態によれば、第２の材料は、下記のものからなる群より選択される材料を含む。
Ｌｉ３Ｂａ２（Ｔｂ１−ｘ−ｙＥｕｘＬｎｙ）３（Ｍｏ１−ｚＷｚ）８Ｏ３２，
Ａ３ＡＥ２（Ｔｂ１−ｘ−ｙＥｕｘＬｎｙ）３（Ｍｏ１−ｚＷｚ）８Ｏ３２，
Ａ（Ｔｂ１−ｘ−ｙＥｕｘＬｎｙ）（Ｍｏ１−ｚＷｚ）２Ｏ８，
（Ｔｂ１−ｘ−ｙＥｕｘＬｎｙ）２（Ｍｏ１−ｚＷｚ）Ｏ６，
（Ｔｂ１−ｘ−ｙＥｕｘＬｎｙ）２（Ｍｏ１−ｚＷｚ）２Ｏ９，
（Ｔｂ１−ｘ−ｙＥｕｘＬｎｙ）２（Ｍｏ１−ｚＷｚ）４Ｏ１５，
（Ｔｂ１−ｘ−ｙＥｕｘＬｎｙ）２ＳｉＯ５，
（Ｔｂ１−ｘ−ｙＥｕｘＬｎｙ）２Ｓｉ２Ｏ７，
Ａ（Ｔｂ１−ｘ−ｙＥｕｘＬｎｙ）ＳｉＯ４，
Ｂａ２（Ｔｂ１−ｘ−ｙＥｕｘＬｎｙ）２Ｓｉ４Ｏ１３，
ＡＥ２（Ｔｂ１−ｘ−ｙＥｕｘＬｎｙ）２Ｓｉ４Ｏ１３，
Ｓｒ３（Ｔｂ１−ｘ−ｙＥｕｘＬｎｙ）２Ｓｉ６Ｏ１８，
ＡＥ３（Ｔｂ１−ｘ−ｙＥｕｘＬｎｙ）２Ｓｉ６Ｏ１８，
（Ｔｂ１−ｘ−ｙＥｕｘＬｎｙ）２ＧｅＯ５，
（Ｔｂ１−ｘ−ｙＥｕｘＬｎｙ）２Ｇｅ２Ｏ７，
Ａ（Ｔｂ１−ｘ−ｙＥｕｘＬｎｙ）ＧｅＯ４，
Ｂａ２（Ｔｂ１−ｘ−ｙＥｕｘＬｎｙ）２Ｇｅ４Ｏ１３，
ＡＥ２（Ｔｂ１−ｘ−ｙＥｕｘＬｎｙ）２Ｇｅ４Ｏ１３，
Ｓｒ３（Ｔｂ１−ｘ−ｙＥｕｘＬｎｙ）２Ｇｅ６Ｏ１８
ＡＥ３（Ｔｂ１−ｘ−ｙＥｕｘＬｎｙ）２Ｇｅ６Ｏ１８
（Ｔｂ１−ｘ−ｙＥｕｘＬｎｙ）２（Ｇｅ１−ａ−ｂＺｒａＨｆｂ）Ｏ５，
（Ｔｂ１−ｘ−ｙＥｕｘＬｎｙ）２（Ｇｅ１−ａ−ｂＺｒａＨｆｂ）２Ｏ７，
Ａ（Ｔｂ１−ｘ−ｙＥｕｘＬｎｙ）（Ｇｅ１−ａ−ｂＺｒａＨｆｂ）Ｏ４，
Ｂａ２（Ｔｂ１−ｘ−ｙＥｕｘＬｎｙ）２（Ｇｅ１−ａ−ｂＺｒａＨｆｂ）４Ｏ１３，
Ｓｒ３（Ｔｂ１−ｘ−ｙＥｕｘＬｎｙ）２（Ｇｅ１−ａ−ｂＺｒａＨｆｂ）６Ｏ１８
ここで（各々の材料について独立に）
Ｌｎ＝Ｌａ，Ｇｄ，Ｌｕ，Ｙまたはこれらの混合物もしくは化学的組み合わせ、
Ａ＝Ｌｉ，Ｎａ，Ｋ，Ｒｂ，Ｃｓまたはこれらの混合物もしくは化学的組み合わせ、好ましくはＬｉ、
ＡＥ＝Ｓｒ，Ｃａ，Ｂａ，またはこれらの混合物もしくは化学的組み合わせ、好ましくはＢａおよび／またはＳｒ、
ｘ＞０および＜１ならびにｙ≧０および＜１、ここで１−ｘ−ｙ＞０ならびにａ，ｂ≧０および＜０．２ならびにｚ≧０および≦１、
またはこれらの混合物もしくは化学的組み合わせ。  
好ましくは、それは本質的にこれらからなる。
【００３９】
本発明の好ましい実施形態によれば、第２の材料は、下記のものからなる群より選択される材料を含む。
（Ｃａ，Ｓｒ）Ｇａ２Ｏ６：Ｅｕ，（Ｃａ，Ｓｒ，Ｂａ）Ｌａ２Ｂｉ２（ＳｉＯ４）３Ｏ：Ｅｕ，（Ｃａ，Ｓｒ，Ｂａ）ＳｎＯ３：Ｅｕ，（Ｃａ，Ｙ，Ｇｄ）ＭｏＯ４：Ｅｕ，（Ｙ，Ｇｄ）ＢＯ３（疑バテライト）：Ｅｕ，（Ｙ，Ｔｂ）ＳｉＯ５：Ｅｕ，Ａ−Ｌａ２Ｏ３：Ｅｕ，Ｂａ２（ＳｉＯ４）：Ｏ２−：Ｅｕ，Ｂａ２ＭｇＳｉ２Ｏ７：Ｅｕ，Ｂａ２Ｙ（ＢＯ３）２Ｃｌ：Ｅｕ，Ｂａ３（ＰＯ４）２：Ｅｕ，Ｂａ３Ｃａ３（ＰＯ４）４：Ｅｕ，Ｂａ３Ｇｄ（ＢＯ３）３：Ｅｕ，Ｂａ３Ｇｄ２（ＢＯ３）４：Ｅｕ，Ｂａ３Ｌａ２（ＢＯ３）４：Ｅｕ，Ｂａ３Ｖ２Ｏ８：Ｅｕ，Ｂａ３Ｙ２（ＢＯ３）４：Ｅｕ，ＢａＢ８Ｏ１３：Ｅｕ，ＢａＢＰＯ５：Ｅｕ，ＢａＦＣｌ：Ｅｕ，ＢａＧｄ２Ｏ４：Ｅｕ，ＢａＧｄ４Ｓｉ５Ｏ１７：Ｓｍ：Ｅｕ，ＢａＧｄＢ９Ｏ１６：Ｅｕ，ＢａＬａＢ９Ｏ１６：Ｅｕ，ＢａＳＯ４：Ｅｕ，ＢａＹ２Ｆ８：Ｙｂ：Ｅｕ，ＢａＹ２Ｓｉ３Ｏ１０：Ｅｕ，ＢａＹＢ９Ｏ１６：Ｅｕ，ＢａＺｒ（ＢＯ３）２：Ｅｕ，ＢａＺｒＯ３：Ｅｕ，ＢａＺｒＯ３：Ｅｕ，ｂ−ＢａＢ２Ｏ４：Ｅｕ，Ｂ−Ｇｄ２Ｏ３：Ｅｕ，Ｃａ２Ａｌ（ＡｌＳｉＯ７）：Ｅｕ，Ｃａ２Ｇｄ２（ＧｅＯ４）２Ｏ：Ｅｕ，Ｃａ２Ｇｄ８（ＳｉＯ４）６Ｏ２：Ｅｕ，Ｃａ２Ｇｄ８Ｓｉ６Ｏ２６：Ｅｕ，Ｃａ２Ｌａ８（ＳｉＯ４）６Ｏ２：Ｅｕ，Ｃａ３（ＢＯ３）２：Ｅｕ，Ｃａ３Ａｌ２Ｏ６：Ｅｕ，Ｃａ３Ｇｄ２（ＢＯ３）４：Ｅｕ，Ｃａ３Ｌａ２（ＢＯ３）４：Ｅｕ，Ｃａ３Ｙ２（ＢＯ３）４：Ｅｕ，Ｃａ４ＧｄＯ（ＢＯ３）３：Ｅｕ，Ｃａ５（ＰＯ１１）３Ｆ：Ｅｕ，Ｃａ５（ＰＯ４）３Ｂｒ：Ｅｕ，Ｃａ５（ＰＯ４）３Ｆ：（４ｆ−サイト）：Ｅｕ，Ｃａ５（ＰＯ４）３Ｆ：（６ｈ−サイト）：Ｅｕ，Ｃａ５（ＰＯ４）３ＯＨ：Ｅｕ，ＣａＢＰＯ５：Ｅｕ，ＣａＦ２：Ｅｕ，ＣａＬａＢ７Ｏ１３：Ｅｕ，カルサイト−ＣａＣＯ３：Ｅｕ，ＣａＯ：Ｅｕ，ＣａＳＯ４：Ｅｕ，ＣａＹＯ（ＢＯ３）：Ｅｕ，Ｃ−Ｇｄ２Ｏ３：Ｅｕ，Ｃ−Ｌｕ２Ｏ３：（Ｃ２）：Ｅｕ，Ｃ−Ｌｕ２Ｏ３：（Ｃ３ｉ）：Ｅｕ，Ｃｓ２ＮａＹＦ６：Ｔｍ：Ｅｕ，Ｃ−Ｓｃ２Ｏ３：Ｙｂ：Ｅｕ，Ｃ−Ｙ２Ｏ３：Ｅｕ，Ｅｕ［（ｔｔｆａ）３（ｐｈｅｎ）］０：Ｅｕ，Ｇｄ１７．３３（ＢＯ３）４（Ｂ２Ｏ５）２Ｏ１６：Ｅｕ，ＧｄＢＯ３：Ｅｕ，Ｇｄ２ＢａＺｎＯ５：Ｅｕ，Ｇｄ２Ｏ２（ＳＯ４）：Ｅｕ，Ｇｄ２Ｏ２Ｓ：Ｅｕ，Ｇｄ２Ｐ４Ｏ１３：Ｅｕ，Ｇｄ３Ｏ４Ｂｒ：Ｅｕ，Ｇｄ３ＰＯ７：Ｅｕ，Ｇｄ３Ｔｅ２Ｌｉ３Ｏ１２：Ｅｕ，Ｇｄ８Ｐ２Ｏ１７：Ｅｕ，ＧｄＡｌ３（ＢＯ３）４：Ｅｕ，ＧｄＡｌＯ３：Ｅｕ，ＧｄＡｌＯ３：Ｅｕ，ＧｄＢ３Ｏ６：Ｅｕ，ＧｄＢＯ３：Ｅｕ，ＧｄＧａＯ３：Ｅｕ，ＧｄＯＢｒ：Ｅｕ，ＧｄＯＣｌ：Ｅｕ，ＧｄＰ３Ｏ９：Ｅｕ，ＧｄＰＯ４：Ｅｕ，Ｉ−ＣａＢ２Ｏ４：Ｅｕ，ＩｎＢＯ３：Ｅｕ，Ｉ−ＳｒＢ２Ｏ４：Ｅｕ，ＫＣａＧｄ（ＰＯ４）２：Ｅｕ，Ｌａ２６Ｏ２７（ＢＯ３）８：Ｅｕ，Ｌａ２ＢａＺｎＯ５：Ｅｕ，Ｌａ２Ｈｆ２Ｏ７：Ｅｕ，Ｌａ２Ｏ２（ＳＯ４）：Ｅｕ，Ｌａ２Ｏ２Ｓ：Ｅｕ，Ｌａ２Ｏ２Ｓ：Ｅｕ，Ｌａ２Ｗ３Ｏ１２：Ｅｕ，Ｌａ２Ｚｒ３（ＭｏＯ４）９：Ｅｕ，Ｌａ３ＴａＯ４Ｃｌ６：Ｅｕ，Ｌａ３ＴａＯ４Ｃｌ６：Ｅｕ，Ｌａ３ＷＯ６Ｃｌ３：Ｅｕ，Ｌａ３ＷＯ６Ｃｌ３：Ｅｕ，ＬａＡｌＯ３：Ｅｕ，ＬａＡｌＯ３：Ｅｕ，ＬａＢ３Ｏ６：Ｅｕ，ＬａＢＯ３：Ｅｕ，ＬａＦ３：Ｅｕ，ＬａＦ３：Ｅｕ，ＬａＧａＯ３：Ｅｕ，ＬａＭｇＢ５Ｏ１０：Ｅｕ，ＬａＯＢｒ：Ｅｕ，ＬａＯＣｌ：Ｅｕ，ＬａＯＦ：Ｅｕ，ＬａＯＩ：Ｅｕ，ＬａＰ３Ｏ９：Ｅｕ，ＬａＰＯ４：Ｅｕ，ＬａＹＯ３：Ｅｕ，Ｌｉ２Ｌｕ５Ｏ４（ＢＯ３）３：Ｅｕ，Ｌｉ３Ｂａ２Ｌａ３（ＭｏＯ４）８：Ｅｕ，Ｌｉ３Ｌａ２（ＢＯ３）３：Ｅｕ，Ｌｉ６Ｇｄ（ＢＯ３）３：Ｅｕ，Ｌｉ６Ｙ（ＢＯ３）３：Ｅｕ，ＬｉＣａＡｌＦ６：Ｅｕ，ＬｉＥｕＭｏ２Ｏ８：Ｅｕ，ＬｉＧｄ６Ｏ５（ＢＯ３）３：Ｅｕ，ＬｉＧｄＦ４：Ｅｕ，ＬｉＧｄＧｅＯ４：Ｅｕ，ＬｉＧｄＯ２：Ｅｕ，ＬｉＧｄＳｉＯ４：Ｅｕ，ＬｉＬａ２Ｏ２ＢＯ３：Ｅｕ，ＬｉＬａＧｅＯ４：Ｅｕ，ＬｉＬａＯ２：Ｅｕ，ＬｉＬａＰ４Ｏ１２：Ｅｕ，ＬｉＬａＳｉＯ４：Ｅｕ，ＬｉＬｕＧｅＯ４：Ｅｕ，ＬｉＬｕＯ２：Ｅｕ，ＬｉＬｕＳｉＯ４：Ｅｕ，ＬｉＳｃＯ２：Ｅｕ，ＬｉＳｒ２ＹＯ４：Ｅｕ，ＬｉＳｒＡｌＦ６：Ｅｕ，ＬｉＳｒＡｌＦ６：Ｅｕ，ＬｉＹ６Ｏ５（ＢＯ３）３：Ｅｕ，ＬｉＹＦ４：Ｅｕ，ＬｉＹＧｅＯ４：Ｅｕ，ＬｉＹＯ２：Ｅｕ，ＬｉＹＳｉＯ４：Ｅｕ，Ｌｕ２Ｏ２（ＳＯ４）：Ｅｕ，Ｌｕ２Ｓｉ２Ｏ７：Ｅｕ，Ｌｕ３Ａｌ５Ｏ１２：Ｅｕ，Ｌｕ３Ａｌ５Ｏ１２：Ｙｂ：Ｅｕ，ＬｕＢＯ３：Ｅｕ，ＬｕＢＯ３（カルサイト）：Ｅｕ，ＬｕＯＣｌ：Ｅｕ，ＬｕＰＯ４：Ｅｕ，Ｍｇ２Ｇｄ８（ＳｉＯ４）６Ｏ２：Ｅｕ，Ｍｇ２Ｌａ８（ＳｉＯ４）６Ｏ２：Ｅｕ，ＭｇＯ：Ｅｕ，ＭｇＳｉＯ３：Ｅｕ，Ｎａ３ＹＳｉ３Ｏ９：Ｅｕ，Ｎａ６Ｇｄ（ＢＯ３）３：Ｅｕ，ＮａＧｄＧｅＯ４：Ｅｕ，ＮａＧｄＯ２：Ｅｕ，ＮａＧｄＳｉＯ４：Ｅｕ，ＮａＧｄＳｉＯ４：Ｅｕ，ＮａＬａＧｅＯ４：Ｅｕ，ＮａＬａＯ２：Ｅｕ，ＮａＬａＳｉＯ４：Ｅｕ，ＮａＬｕＧｅＯ４：Ｅｕ，ＮａＬｕＳｉＯ４：Ｅｕ，ＮａＳｃＯ２：Ｅｕ，ＮａＳｒＬａ（ＶＯ４）２：Ｅｕ，ＮａＹＧｅＯ４：Ｅｕ，ＮａＹＳｉＯ４：Ｅｕ，ＳｃＢＯ３：Ｅｕ，ＳｃＯＣｌ：Ｅｕ，ＳｃＰＯ４：Ｅｕ，Ｓｒ２Ｂ２Ｏ５：Ｅｕ，Ｓｒ２Ｇｄ８（ＳｉＯ４）６Ｏ２：Ｅｕ，Ｓｒ２Ｌａ２Ｚｎ２Ｏ７：Ｅｕ，Ｓｒ２Ｌａ２Ｚｎ２Ｏ７：Ｅｕ，Ｓｒ２ＬａＡｌＯ５：Ｅｕ，Ｓｒ３（ＢＯ３）２：Ｅｕ，Ｓｒ３（ＰＯ４）２：Ｅｕ，Ｓｒ３（ＰＯ４）２：Ｓｍ：Ｅｕ，Ｓｒ３Ｇｄ２（ＢＯ３）４：Ｅｕ，Ｓｒ３Ｌａ２（ＢＯ３）４：Ｅｕ，Ｓｒ３Ｌａ６（ＳｉＯ４）６：Ｅｕ，Ｓｒ３Ｙ２（ＢＯ３）４：Ｅｕ，Ｓｒ５（ＰＯ４）３Ｆ：Ｅｕ，Ｓｒ９Ｌｎ（ＶＯ４）７：Ｅｕ，ＳｒＡｌ２Ｂ２Ｏ７：Ｅｕ，ＳｒＢ４Ｏ７：Ｅｕ，ＳｒＢ６Ｏ１０：Ｅｕ，ＳｒＣＯ３：Ｅｕ，ＳｒＧｄＡｌＯ４：Ｅｕ，ＳｒＨｆＯ３：Ｔｍ：Ｅｕ，ＳｒＬａ２ＢｅＯ５：（４ｃ）：Ｅｕ，ＳｒＬａ２ＢｅＯ５：（８ｄ）：Ｅｕ，ＳｒＬａＡｌＯ４：Ｅｕ，ＳｒＬａＧａ３Ｏ７：Ｅｕ，ＳｒＬａＯ（ＢＯ３）：Ｅｕ，ＳｒＯ：Ｅｕ，ＳｒＹ２Ｏ４：（Ｓｒ−サイト）：Ｅｕ，ＳｒＹ２Ｏ４：（Ｙ−サイト１）：Ｅｕ，ＳｒＹ２Ｏ４：（Ｙ−サイト２）：Ｅｕ，Ｔｂ２Ｍｏ３Ｏ１２：Ｅｕ，Ｔｂ２Ｗ３Ｏ１２：Ｅｕ，ＴｂＢＯ３：Ｅｕ，ＴｈＯ２：Ｅｕ，Ｘ１−Ｇｄ２ＳｉＯ５：Ｅｕ，Ｘ１−Ｙ２ＳｉＯ５：Ｅｕ，Ｘ２−Ｙ２
ＳｉＯ５：Ｅｕ，Ｙ１７．３３（ＢＯ３）４（Ｂ２Ｏ５）２Ｏ１６：Ｅｕ，ＹＢＯ３：Ｅｕ，Ｙ２Ｇｅ２Ｏ７：Ｅｕ，Ｙ２ＧｅＯ５：Ｅｕ，Ｙ２Ｏ２（ＳＯ４）：Ｅｕ，Ｙ２Ｏ２Ｓ：Ｅｕ，Ｙ２Ｏ２Ｓ：Ｅｕ，Ｙ２Ｏ３：Ｅｕ，Ｙ２Ｐ４Ｏ１３：Ｅｕ，Ｙ２Ｓｉ２Ｏ７：Ｅｕ，Ｙ２ＳｉＯ５：Ｅｕ，Ｙ３Ａｌ５Ｏ１２：Ｅｕ，Ｙ３Ｇａ５Ｏ１２：Ｅｕ，Ｙ３Ｏ４Ｂｒ：Ｅｕ，Ｙ３Ｏ４Ｃｌ：Ｅｕ，Ｙ３ＰＯ７：Ｅｕ，Ｙ４ＧｅＯ８：Ｅｕ，Ｙ８Ｐ２Ｏ１７：Ｅｕ，ＹＡｌ３（ＢＯ３）４：Ｅｕ，ＹＡｌＯ３：Ｅｕ，ＹＡｌＯ３：Ｅｕ，ＹＢＯ３：Ｅｕ，ＹｂＯＢｒ：Ｙｂ：Ｅｕ，ＹＦ３：Ｅｕ，ＹＯＢｒ：Ｅｕ，ＹＯＣｌ：Ｅｕ，ＹＯＣｌ：Ｅｕ，ＹＯＦ：Ｅｕ，ＹＯＦ：Ｅｕ，ＹＰ３Ｏ９：Ｅｕ，ＹＰＯ４：Ｅｕ，ＹＴａＯ４：Ｅｕ，ＹＶＯ４：Ｅｕ，ＺｒＰ２Ｏ７：Ｅｕ、またはこれらの混合物もしくは化学的組み合わせ。  
好ましくは、それは本質的にこれらからなる。
【００４０】
好ましい実施形態によれば、第１および第２の材料は混合物として用意する。これはいくつかの仕方で達成できる。
【００４１】
まず、第１および第２の材料は単純な粉末混合物として存在してもよい。代わりの、さらに好ましい実施形態によれば、第１および第２の材料を、疑似「マトリックス材料」として機能するさらなる材料、たとえばシリコーン／ポリマー材料またはガラスなどに埋め込む。
【００４２】
本発明によるデバイスは、下記を含むがこれらに限定されない、種々の特定の位相構造または用途に用いられるであろう。
【００４３】
１．「チップコーティング」：ＬＥＤ半導体チップを蛍光体粉末でコートし、つづいてチップおよび蛍光体を透明媒体（ポリマーまたはガラス）でコートする。
【００４４】
２．「ポリマーまたはガラスマトリックス中の蛍光体粉末」：蛍光体粉末をガラスまたは透明ポリマーとできるだけ均質に混合してチップに付着させる。
【００４５】
３．「チップコーティング」と「ポリマーまたはガラスマトリックス中の蛍光体粉末」との組み合わせ。
【００４６】
４．「透過モードのリモート蛍光体」：蛍光体粉末をガラスまたは透明ポリマーとできるだけ均質に混合して、その中に半導体チップを配置した反射チャンバー上に設置する。光は、蛍光体粉末を通してのみ出る（透過）。
【００４７】
５．「反射モードのリモート蛍光体」：蛍光体粉末を反射キャリア上に付着させる（または背面上に反射材料とともにコートする）。ＬＥＤ光源を発光方向にまたはそれからわずかに横側に配置し、蛍光体粉末上に照射する。コンバート光を光源の方向または放射方向に再発光させ、蛍光体粉末を通過した光（透過）を背面反射層によって発光方向に向け直す。よって、光は反射方向にのみ出ることができる。
【００４８】
本発明のさらなる実施形態によれば、第２の材料を第１の材料中に分配または分散させたセラミックとして、第１および第２の材料を用意する。
【００４９】
このアプローチは、しばしば粉末混合物と比較しても、ほとんどの用途において、材料の吸収確率を増大させるという利点を有する。
【００５０】
本発明によれば、「セラミック」という用語は特に、制御された量のポアを含むかまたはノンポーラスである、密な結晶または多結晶材料をいう、および／または包含する。
【００５１】
本発明によれば、「多結晶材料」という用語は特に、個々の結晶ドメインの８０％超からなり、各々の結晶ドメインが０．１〜１０μｍの直径および異なる結晶学的な方位を有する主成分の９０パーセント超のバルク密度を有する材料をいう、および／または包含する。個々の結晶ドメインは、互いに結合しているか、またはアモルファスもしくはガラス質材料を介してまたは追加の結晶相によって希釈されていてもよい。
【００５２】
本発明の好ましい実施形態によれば、結晶材料は、理論密度の≧９０％ないし≦１００％の密度を有する。これは、本発明の多くの応用にとって有利であることがわかった。
【００５３】
本発明によれば、「分散した」という用語は、第１の材料が、第２の材料中に球状粒子または減少した対称性の粒子の形態で分布していることを特にいう、および／または包含する。より狭い語義において、これは、複合セラミックがファーフィールドにおいて均質な色点をもつホトルミネセンスを示す程度に、第１の材料が均質に分布していることを意味する。
【００５４】
本発明によれば、「マトリックス材料」という用語は、１以上の無機発光材料が埋め込まれる場合に、埋める材料として用いられるか、または単数または複数の埋め込まれる材料、および／または無機、セラミック／多結晶の発光材料をそれらの所定の位置に固定するために支えるように作用する材料を特にいう、または包含する。これは本発明の好ましい実施形態を示すが、埋め込まれる発光材料の強固な包摂を達成させるように、マトリックス材料を熱プロセスによって圧縮してもよい。
【００５５】
好ましくは、第２の材料はＤ９０が≦２０μｍという粒径分布を有する。これは、多くの用途について有利であることがわかっている。この粒径分布は、たとえばマスターサイザーによって、またはレーザー光の動的光散乱によって測定できる。
【００５６】
好ましくは、第１の材料はＤ５０が≦１０μｍという粒径分布を有する。重ねて、これはしばしば有利であることがわかっている。
【００５７】
本発明の好ましい実施形態によれば、コンバーター系は２を超えるルミネセント材料からなっていてもよい。
【００５８】
本発明の好ましい実施形態によれば、特に、コンバーター系は、少なくとも１のさらなる赤色発光材料を含む。これは、本発明の範囲内でいくつかの用途に有利であることが示されている。
【００５９】
好ましい追加の赤色発光材料は、６１５ｎｍを超える光を発光する、たとえばＥｕ２＋またはＭｎ４＋、およびこれらの混合物を含む賦活剤を有する酸化物および窒化物系の化合物を含んでいる。よって、追加の赤色発光材料の例は、（Ｃａ，Ｓｒ）ＳｉＮ３：Ｅｕ２＋，Ｋ２ＳｉＦ６：Ｍｎ４＋，Ｋ２ＴｉＦ６：Ｍｎ４＋，Ｓｒ［ＬｉＡｌ３Ｎ４］：Ｅｕ２＋，赤色発光量子ドット（ＱＤ）または第２の赤色発光ＬＥＤ、および関連する材料を含む。本発明の範囲内にこれらの追加の材料を含むことは、第１の赤色発光材料の良好に選択したＥｕ３＋発光によって達成される、非常に高いＬＥＲを維持しながら、９０を超えるＣＲＩの増加およびＲ９＞５０を見込むことができる。
【００６０】
本発明によるデバイスは、下記を含むがこれらに限定されない、種々の特定の位相構造または用途に用いられるであろう。
【００６１】
１．「直接堆積蛍光体セラミック」
蛍光体セラミックを、ＬＥＤダイス上の薄板として直接付着させる。
【００６２】
２．「リモート蛍光体」装置
「リモート蛍光体」装置は特に、蛍光体（発光原子団、蛍光体）が、狭い波長領域にある発光光源から遠く配置されている、通常、ポリマー、ガラスまたはセラミックマトリックス中に埋め込まれているまたはこれらと連結されている、デバイスを意味する。よって、リモート蛍光体装置は、基本的に、蛍光体を発光ダイス上に直接付着させたＬＥＤ光源におけるように、蛍光体を光源上に直接または光源で付着させた装置とは異なる。通常、２つの基本構造間で区別がなされ、それらから多くの変形を誘導することができる。
【００６３】
ａ）「透過モードのリモート蛍光体」：蛍光体マトリックスを、ＬＥＤが配置されている反射チャンバー上に設置する。光は、蛍光体マトリックスを通してのみ出る（透過）。
【００６４】
ｂ）「反射モードのリモート蛍光体」：蛍光体マトリックスを反射キャリア上に付着させかまたは背面上に反射材料とともにコートし、光源を発光方向にまたはそれからわずかに横側に配置し、蛍光体マトリックス上に照射する。コンバート光を光源の方向または放射方向に再発光させ、蛍光体マトリックスを通した光（透過）を、背面反射層によって蛍光体マトリックスを通して発光方向に向け直す。よって、光は反射方向にのみ出ることができる。
【００６５】
本発明は、本発明によるコンバーター系と、青色発光材料とを含む、発光デバイスにも関する。
【００６６】
好ましくは、この青色発光材料は、コンバーター系に向かって、＜４７０ｎｍ、好ましくは≧４３０ｎｍないし≦４６５ｎｍの波長をもつ光を発光する。驚くべきことに、本発明の範囲内の第２の材料は４６５ｎｍに励起極大を有するけれども、これは本発明の範囲内の多くの用途について有利であることがわかっている。
【００６７】
好ましくは、本発明との関連において、発光デバイスは特に、ｕ’ｖ’色度空間において黒体軌跡の＋／−２０点の範囲内の色度を達成する光と定義される白色光を発光する。  
好ましくは、白色光は３３０ｌｍ／Ｗ超の光放射効率によって特徴付けられる。  
好ましくは、白色光は８５超の演色評価数によって特徴付けられる。
【００６８】
本発明は、本発明による発光デバイスを含む発光装置にも関する。好ましくは、照明装置はランプまたは照明器具である。
【００６９】
上述し、特許請求し、代表的な実施形態に記載した本発明によって用いられるデバイスは、それらのサイズ、形、材料選択および技術的概念に関していかなる特別な例外も受けず、その結果、応用分野においてよく知られて選択基準を限定なしに適用することができる。
【００７０】
本発明の対象のさらなる詳細、特徴および利点は、特許請求の範囲および添付の図面（その中で例として、本発明によるデバイスのいくつかの実施形態を示している）の下記の説明から、ならびに実施例に関して得ることができるが、これらは単に例示であり非限定的であると考えるべきである。
【図面の簡単な説明】
【００７１】
【図１】図１は、実施例Ｉのコンバーター系の発光スペクトルを示す。
【図２】図２は、実施例ＩＩのコンバーター系の発光スペクトルを示す。
【図３】図３は、実施例ＩＩのコンバーター系について、ｘ色度のＬＥＤ励起波長に対する変化を説明する図を示す。
【図４】図４は、実施例ＩＩのコンバーター系について、ｙ色度のＬＥＤ励起波長に対する変化を説明する図を示す。
【図５】図５は、実施例ＩＩのコンバーター系について、ＬＥＲのＬＥＤ励起波長に対する変化を説明する図を示す。
【図６】図６は、実施例ＩＩのコンバーター系について、ＣＲＩのＬＥＤ励起波長に対する変化を説明する図を示す。
【図７】図７は、先行技術のコンバーター系対本発明のいくつかのコンバーター系に基づく白色ＬＥＤ発光スペクトルについて、ＬＥＲ対演色評価特性の図を示す。
【図８】図８は、先行技術のコンバーター系対本発明のいくつかのコンバーター系に基づく白色ＬＥＤ発光スペクトルについて、ＬＥＲ対演色評価特性の図を示す。
【発明を実施するための形態】
【００７２】
以下、本発明を実施例によって説明するが、これらは単に例示であり限定的でないと考えるべきである。
【００７３】
実施例Ｉ
実施例Ｉは、白色発光を目標とし、９０体積％のＬｉ３Ｂａ２Ｅｕ２．４Ｔｂ０．６（ＭｏＯ４）８および１０体積％のＬｕ３Ａｌ５Ｏ１２：Ｃｅ（０．０６５％）からなるセラミックを含む発光デバイスに言及している。これを以下のようにして製造した。
【００７４】
−Ｌｉ３Ｂａ２Ｅｕ２，４Ｔｂ０．６（ＭｏＯ４）８の合成
０．７８９４ｇ（４．０００ｍｍｏｌ）のＢａＣＯ３，２．３０３０ｇ（１６．０００ｍｍｏｌ）のＭｏＯ３，０．２２１７ｇ（３．０００ｍｍｏｌ）のＬｉ２ＣＯ３，０．８４４６ｇ（２．４００ｍｍｏｌ）のＥｕ２Ｏ３および０．２２４３ｇ（０．３００ｍｍｏｌ）のＴｂ４Ｏ７を粉砕助剤としてのアセトンとともに乳鉢中ですりつぶした。得られた粉末を乾燥し、磁器るつぼに移し、空気中８００℃で１２時間か焼した。こうして得られたケーキを粉砕し、３６μｍふるいを通してふるい分けした。
【００７５】
−Ｌｕ２．９８０５Ｃｅ０，００１９５Ａｌ５Ｏ１２の合成
２．９８２５ｇ（７．４９５ｍｍｏｌ）のＬｕ２Ｏ３，０．００１６８ｇ（０．００９８ｍｍｏｌ）のＣｅＯ２および１．２７４５ｇ（１２．５００ｍｍｏｌ）のＡｌ２Ｏ３粉砕助剤としてのアセトンとともに乳鉢中で十分にすりつぶした。得られた粉末を乾燥し、磁器るつぼに移し、１７５０℃で１２時間ＣＯ雰囲気下で加熱した。
【００７６】
−セラミックの製造
９０体積％のＬｉ３Ｂａ２Ｅｕ２．４Ｔｂ０．６（ＭｏＯ４）８および１０体積％のＬｕ３Ａｌ５Ｏ１２：Ｃｅ（０．０６５％）の混合物をミル中で十分に粉砕した。こうして得られた粗蛍光体粉末をポリビニルピロリドンバインダーと混合し、プレスしてペレットにし、およそ２２５ＭＰａで軸方向プレスによって圧縮した。こうして得られたセラミックグリーンをコランダム焼成棚上に載せ、８５０℃で空気中において加熱した。室温まで冷却した後、セラミックスを切り落としてウエハーにした。量子収率は６７％であり、色点はｘ＝０．５１０およびｙ＝０．４５８に位置している。
【００７７】
図１は、４５０ｎｍＬＥＤによる励起時の実施例Ｉに基づくコンバーター系の発光スペクトルを示す。図１からわかるように、スペクトルは５３５ｎｍにディップおよび６１５ｎｍにピークを示す。これは、２８９１のＣＣＴ、９０のＣＲＩ、１のＲ９および３５１のＬＥＲをもたらす。
【００７８】
後ほど図７にも示すように、これは、先行技術よりも、所与のＣＲＩに対してより良好なＬＥＲを有する発光デバイスをもたらす。
【００７９】
実施例ＩＩ
実施例Ｉは、実施例ＩＩに必要な変更を加えて、Ｌｕ３Ａｌ５Ｏ１２：Ｃｅ３＋およびＬｉ３Ｂａ２Ｌａ２（ＭｏＯ４）８：Ｅｕ３＋を含むコンバーター系に言及している。  
図２は、実施例ＩＩのコンバーター系のいくつかの発光スペクトルを示す。
【００８０】
図３ないし６は、実施例ＩＩのコンバーター系について、それぞれ、ｘ−色度、ｙ−色度、ＬＥＲおよびＣＲＩの、励起波長に対する変化を示す。驚くべきことに、理想的な励起波長は４６５未満、この具体例では約４４５ないし４６０ｎｍであることがわかった。
【００８１】
白色発光を目標としているこれらの例についての驚くべき結果は、好ましい励起波長がＥｕ３＋蛍光体材料の励起極大である４６５ｎｍにはないことである。その代わりに、本発明者らの実験データは、スペクトル特性を最適化するためには、系を４６５ｎｍよりも短い波長で励起させることが好ましいことを示している。
【００８２】
より詳細な結果を下の表１に示す。表１は、励起波長に関して、いくつかのコンバーター系の特性を示している。
【００８３】
【表４】
2020502819.tif 000006
【００８４】
図７は、先行技術のいくつかのコンバーター系（データーベースから採取）および本発明のいくつかのコンバーター系について、ＬＥＲ対ＣＲＩの図を示す。本発明のコンバーター系は、先行技術よりも、所与のＣＲＩに対して非常に高いＬＥＲを可能にすることがわかる。  
図７のデータを下の表２に示す。
【００８５】
【表５】
2020502819.tif 000007
【００８６】
標準的な基準である演色評価数に加えて、北米照明学会（ＩＥＳＮＡ）の技術メモ（ＴＭ）Ｎｏ．３０を表１および２の実験データに含め、忠実度メトリックＲｆおよび色域メトリックＲｇによって指示した。図８は、表２の実験データについて、ＬＥＲ対Ｒｆの図を示す。本発明のコンバーター系は、先行技術よりも、所与のＲｆに対して非常に高いＬＥＲを可能にすることがわかる。
【００８７】
上述した実施形態の個々の成分の組み合わせおよび特性は例示であり、この公報に含まれる教示の、引用文献に含まれる他の教示による交換及び置換も明確に期待される。当業者は、本明細書に記載した実施形態および他の実施形態の変更および修正を、本発明の趣旨および範囲から逸脱することなく実現しうることを認識するであろう。したがって、上の説明は例示であり、限定的ではないと考えるべきである。特許請求の範囲で用いている「含む」という語は、他の要素または工程を除外しない。不定冠詞「ａ」は複数の重要性を除外しない。ある種の基準が相互に異なる請求項に記載されているという単なる事実は、これらの基準の組み合わせを都合よく用いることができないことを示すものではない。本発明の範囲は、下記の特許請求の範囲および関連する均等物で定義されている。
【図１】
2020502819.tif 000008
【図２】
2020502819.tif 000009
【図３】
2020502819.tif 000010
【図４】
2020502819.tif 000011
【図５】
2020502819.tif 000012
【図６】
2020502819.tif 000013
【図７】
2020502819.tif 000014
【図８】
2020502819.tif 000015
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
発光デバイス用のコンバーター系であって、
Ｃｅ３＋でドープした第１の材料と、
Ｅｕ３＋でドープし、赤色スペクトル領域で発光する第２の材料とを含み、
≧６０５ないし≦６３０ｎｍのピークを有する発光スペクトルを示し、
Ｅｕ３＋ピークの、緑色および／または黄色スペクトル領域における最大ピークに対する比が≧２である、コンバーター系。
【請求項２】
前記第１の材料は、緑色および／または黄色スペクトル領域で発光することができる、請求項１のコンバーター系。
【請求項３】
前記コンバーター系は、≧６１０ないし≦６３０ｎｍにピークをもつ発光スペクトルを示す、請求項１または２のコンバーター系。
【請求項４】
前記コンバーター系は、≧５２０ないし≦５４５ｎｍにディップをもつ発光スペクトルを示す、請求項１ないし３のいずれか１項のコンバーター系。
【請求項５】
前記コンバーター系は、≧５３０ないし≦５４０ｎｍにディップをもつ発光スペクトルを示す、請求項１ないし４のいずれか１項のコンバーター系。
【請求項６】
前記第１の材料は、ガーネットおよび／または立方晶材料を含む、請求項１ないし５のいずれか１項のコンバーター系。
【請求項７】
前記第２の材料は、リン酸塩、硫酸塩、酸化物、ホウ酸塩、モリブデン酸塩、タングステン酸塩、バナジウム酸塩、ニオビウム酸塩、タンタル酸塩、またはこれらの混合物もしくは化学的組み合わせからなる群より選択される材料を含む、請求項１ないし６のいずれか１項のコンバーター系。
【請求項８】
前記第２の、Ｅｕ３＋ドープ赤色発光材料は、下記のものを含む群の材料を含む、請求項１ないし７のいずれか１項のコンバーター系。
（Ｂａ１−ｘＳｒｘ）２＋ｎＳｉＯ４＋ｎ：Ｅｕ，（Ｓｒ１−ｘＣａｘ）２＋ｎＳｉＯ４＋ｎ：Ｅｕ，
（Ｓｒ１−ｘＣａｘ）Ｇａ２Ｓ４：Ｅｕでｘ≧０％ないし≦１およびｎ＝０または１
（Ｓｒ１−ｘＣａｘ）Ｇａ２Ｓ４：Ｅｕでｘ≧０％ないし≦１
ＡＬｎ１−ｘ−ｙＥｕｘＭ２Ｏ８：ＲＥｙ
（Ｌｎ１−ｘ−ｙＥｕｘ）２ＭＯ６：ＲＥ２ｙ
（Ｌｎ１−ｘ−ｙＥｕｘ）２Ｍ２Ｏ９：ＲＥ２ｙ
（Ｌｎ１−ｘ−ｙＥｕｘ）２Ｍ３Ｏ１２：ＲＥ２ｙ
（Ｌｎ１−ｘ−ｙＥｕｘ）２Ｍ４Ｏ１５：ＲＥ２ｙ
（Ｌｎ１−ｘ−ｙＥｕｘ）６ＭＯ１２：ＲＥ６ｙ
（ＡＥ１−２ｘ−ｙＥｕｘＡｘ＋ｙ）３ＭＯ６：ＲＥ３ｙ
Ａ３ＡＥ２（Ｌｎ１−ｘ−ｙＥｕｘ）３（ＭＯ４）８：ＲＥｙ
ここで、各々の構造について独立に、Ａはアルカリ金属であり、すなわちリチウム、ナトリウム、カリウム、ルビジウム、セシウム、またはこれらの混合物もしくは化学的な組み合わせからなる群より選択され、ＡＥはアルカリ土類金属であり、すなわちベリリウム、マグネシウム、カルシウム、ストロンチウム、バリウム、またはこれらの混合物もしくは化学的な組み合わせからなる群より選択され、Ｌｎはスカンジウム、イットリウム、ランタン、ガドリニウムおよびルテニウム、またはこれらの混合物もしくは化学的な組み合わせからなる群より選択される希土類金属であり、Ｍはモリブデン、タングステン、またはこれらの混合物もしくは化学的な組み合わせであり、ＲＥはテルビウム、ジスプロシウム、プラセオジム、ネオジム、またはこれらの混合物もしくは化学的な組み合わせからなる群より選択される希土類金属であり、ここで０＜ｘ≦１および０≦ｙ≦０．０５であり、
および／または
Ｌｉ３Ｂａ２（Ｔｂ１−ｘ−ｙＥｕｘＬｎｙ）３（Ｍｏ１−ｚＷｚ）８Ｏ３２，
Ａ３ＡＥ２（Ｔｂ１−ｘ−ｙＥｕｘＬｎｙ）３（Ｍｏ１−ｚＷｚ）８Ｏ３２，
Ａ（Ｔｂ１−ｘ−ｙＥｕｘＬｎｙ）（Ｍｏ１−ｚＷｚ）２Ｏ８，
（Ｔｂ１−ｘ−ｙＥｕｘＬｎｙ）２（Ｍｏ１−ｚＷｚ）Ｏ６，
（Ｔｂ１−ｘ−ｙＥｕｘＬｎｙ）２（Ｍｏ１−ｚＷｚ）２Ｏ９，
（Ｔｂ１−ｘ−ｙＥｕｘＬｎｙ）２（Ｍｏ１−ｚＷｚ）４Ｏ１５，
（Ｔｂ１−ｘ−ｙＥｕｘＬｎｙ）２ＳｉＯ５，
（Ｔｂ１−ｘ−ｙＥｕｘＬｎｙ）２Ｓｉ２Ｏ７，
Ａ（Ｔｂ１−ｘ−ｙＥｕｘＬｎｙ）ＳｉＯ４，
Ｂａ２（Ｔｂ１−ｘ−ｙＥｕｘＬｎｙ）２Ｓｉ４Ｏ１３，
ＡＥ２（Ｔｂ１−ｘ−ｙＥｕｘＬｎｙ）２Ｓｉ４Ｏ１３，
Ｓｒ３（Ｔｂ１−ｘ−ｙＥｕｘＬｎｙ）２Ｓｉ６Ｏ１８，
ＡＥ３（Ｔｂ１−ｘ−ｙＥｕｘＬｎｙ）２Ｓｉ６Ｏ１８，
（Ｔｂ１−ｘ−ｙＥｕｘＬｎｙ）２ＧｅＯ５，
（Ｔｂ１−ｘ−ｙＥｕｘＬｎｙ）２Ｇｅ２Ｏ７，
Ａ（Ｔｂ１−ｘ−ｙＥｕｘＬｎｙ）ＧｅＯ４，
Ｂａ２（Ｔｂ１−ｘ−ｙＥｕｘＬｎｙ）２Ｇｅ４Ｏ１３，
ＡＥ２（Ｔｂ１−ｘ−ｙＥｕｘＬｎｙ）２Ｇｅ４Ｏ１３，
Ｓｒ３（Ｔｂ１−ｘ−ｙＥｕｘＬｎｙ）２Ｇｅ６Ｏ１８
ＡＥ３（Ｔｂ１−ｘ−ｙＥｕｘＬｎｙ）２Ｇｅ６Ｏ１８
（Ｔｂ１−ｘ−ｙＥｕｘＬｎｙ）２（Ｇｅ１−ａ−ｂＺｒａＨｆｂ）Ｏ５，
（Ｔｂ１−ｘ−ｙＥｕｘＬｎｙ）２（Ｇｅ１−ａ−ｂＺｒａＨｆｂ）２Ｏ７，
Ａ（Ｔｂ１−ｘ−ｙＥｕｘＬｎｙ）（Ｇｅ１−ａ−ｂＺｒａＨｆｂ）Ｏ４，
Ｂａ２（Ｔｂ１−ｘ−ｙＥｕｘＬｎｙ）２（Ｇｅ１−ａ−ｂＺｒａＨｆｂ）４Ｏ１３，
Ｓｒ３（Ｔｂ１−ｘ−ｙＥｕｘＬｎｙ）２（Ｇｅ１−ａ−ｂＺｒａＨｆｂ）６Ｏ１８
ここで（各々の材料について独立に）
Ｌｎ＝Ｌａ，Ｇｄ，Ｌｕ，Ｙまたはこれらの混合物もしくは化学的組み合わせ、
Ａ＝Ｌｉ，Ｎａ，Ｋ，Ｒｂ，Ｃｓまたはこれらの混合物もしくは化学的組み合わせ、好ましくはＬｉ、
ＡＥ＝Ｓｒ，Ｃａ，Ｂａ，またはこれらの混合物もしくは化学的組み合わせ、好ましくはＢａおよび／またはＳｒ、
ｘ＞０および＜１ならびにｙ≧０および＜１、ここで１−ｘ−ｙ＞０ならびにａ，ｂ≧０および＜０．２ならびにｚ≧０および≦１、
またはこれらの混合物もしくは化学的組み合わせ、
および／または
（Ｃａ，Ｓｒ）Ｇａ２Ｏ６：Ｅｕ，（Ｃａ，Ｓｒ，Ｂａ）Ｌａ２Ｂｉ２（ＳｉＯ４）３Ｏ：Ｅｕ，（Ｃａ，Ｓｒ，Ｂａ）ＳｎＯ３：Ｅｕ，（Ｃａ，Ｙ，Ｇｄ）ＭｏＯ４：Ｅｕ，（Ｙ，Ｇｄ）ＢＯ３（疑バテライト）：Ｅｕ，（Ｙ，Ｔｂ）ＳｉＯ５：Ｅｕ，Ａ−Ｌａ２Ｏ３：Ｅｕ，Ｂａ２（ＳｉＯ４）：Ｏ２−：Ｅｕ，Ｂａ２ＭｇＳｉ２Ｏ７：Ｅｕ，Ｂａ２Ｙ（ＢＯ３）２Ｃｌ：Ｅｕ，Ｂａ３（ＰＯ４）２：Ｅｕ，Ｂａ３Ｃａ３（ＰＯ４）４：Ｅｕ，Ｂａ３Ｇｄ（ＢＯ３）３：Ｅｕ，Ｂａ３Ｇｄ２（ＢＯ３）４：Ｅｕ，Ｂａ３Ｌａ２（ＢＯ３）４：Ｅｕ，Ｂａ３Ｖ２Ｏ８：Ｅｕ，Ｂａ３Ｙ２（ＢＯ３）４：Ｅｕ，ＢａＢ８Ｏ１３：Ｅｕ，ＢａＢＰＯ５：Ｅｕ，ＢａＦＣｌ：Ｅｕ，ＢａＧｄ２Ｏ４：Ｅｕ，ＢａＧｄ４Ｓｉ５Ｏ１７：Ｓｍ：Ｅｕ，ＢａＧｄＢ９Ｏ１６：Ｅｕ，ＢａＬａＢ９Ｏ１６：Ｅｕ，ＢａＳＯ４：Ｅｕ，ＢａＹ２Ｆ８：Ｙｂ：Ｅｕ，ＢａＹ２Ｓｉ３Ｏ１０：Ｅｕ，ＢａＹＢ９Ｏ１６：Ｅｕ，ＢａＺｒ（ＢＯ３）２：Ｅｕ，ＢａＺｒＯ３：Ｅｕ，ＢａＺｒＯ３：Ｅｕ，ｂ−ＢａＢ２Ｏ４：Ｅｕ，Ｂ−Ｇｄ２Ｏ３：Ｅｕ，Ｃａ２Ａｌ（ＡｌＳｉＯ７）：Ｅｕ，Ｃａ２Ｇｄ２（ＧｅＯ４）２Ｏ：Ｅｕ，Ｃａ２Ｇｄ８（ＳｉＯ４）６Ｏ２：Ｅｕ，Ｃａ２Ｇｄ８Ｓｉ６Ｏ２６：Ｅｕ，Ｃａ２Ｌａ８（ＳｉＯ４）６Ｏ２：Ｅｕ，Ｃａ３（ＢＯ３）２：Ｅｕ，Ｃａ３Ａｌ２Ｏ６：Ｅｕ，Ｃａ３Ｇｄ２（ＢＯ３）４：Ｅｕ，Ｃａ３Ｌａ２（ＢＯ３）４：Ｅｕ，Ｃａ３Ｙ２（ＢＯ３）４：Ｅｕ，Ｃａ４ＧｄＯ（ＢＯ３）３：Ｅｕ，Ｃａ５（ＰＯ１１）３Ｆ：Ｅｕ，Ｃａ５（ＰＯ４）３Ｂｒ：Ｅｕ，Ｃａ５（ＰＯ４）３Ｆ：（４ｆ−サイト）：Ｅｕ，Ｃａ５（ＰＯ４）３Ｆ：（６ｈ−サイト）：Ｅｕ，Ｃａ５（ＰＯ４）３ＯＨ：Ｅｕ，ＣａＢＰＯ５：Ｅｕ，ＣａＦ２：Ｅｕ，ＣａＬａＢ７Ｏ１３：Ｅｕ，カルサイト−ＣａＣＯ３：Ｅｕ，ＣａＯ：Ｅｕ，ＣａＳＯ４：Ｅｕ，ＣａＹＯ（ＢＯ３）：Ｅｕ，Ｃ−Ｇｄ２Ｏ３：Ｅｕ，Ｃ−Ｌｕ２Ｏ３：（Ｃ２）：Ｅｕ，Ｃ−Ｌｕ２Ｏ３：（Ｃ３ｉ）：Ｅｕ，Ｃｓ２ＮａＹＦ６：Ｔｍ：Ｅｕ，Ｃ−Ｓｃ２Ｏ３：Ｙｂ：Ｅｕ，Ｃ−Ｙ２Ｏ３：Ｅｕ，Ｅｕ［（ｔｔｆａ）３（ｐｈｅｎ）］０：Ｅｕ，Ｇｄ１７．３３（ＢＯ３）４（Ｂ２Ｏ５）２Ｏ１６：Ｅｕ，ＧｄＢＯ３：Ｅｕ，Ｇｄ２ＢａＺｎＯ５：Ｅｕ，Ｇｄ２Ｏ２（ＳＯ４）：Ｅｕ，Ｇｄ２Ｏ２Ｓ：Ｅｕ，Ｇｄ２Ｐ４Ｏ１３：Ｅｕ，Ｇｄ３Ｏ４Ｂｒ：Ｅｕ，Ｇｄ３ＰＯ７：Ｅｕ，Ｇｄ３Ｔｅ２Ｌｉ３Ｏ１２：Ｅｕ，Ｇｄ８Ｐ２Ｏ１７：Ｅｕ，ＧｄＡｌ３（ＢＯ３）４：Ｅｕ，ＧｄＡｌＯ３：Ｅｕ，ＧｄＡｌＯ３：Ｅｕ，ＧｄＢ３Ｏ６：Ｅｕ，ＧｄＢＯ３：Ｅｕ，ＧｄＧａＯ３：Ｅｕ，ＧｄＯＢｒ：Ｅｕ，ＧｄＯＣｌ：Ｅｕ，ＧｄＰ３Ｏ９：Ｅｕ，ＧｄＰＯ４：Ｅｕ，Ｉ−ＣａＢ２Ｏ４：Ｅｕ，ＩｎＢＯ３：Ｅｕ，Ｉ−ＳｒＢ２Ｏ４：Ｅｕ，ＫＣａＧｄ（ＰＯ４）２：Ｅｕ，Ｌａ２６Ｏ２７（ＢＯ３）８：Ｅｕ，Ｌａ２ＢａＺｎＯ５：Ｅｕ，Ｌａ２Ｈｆ２Ｏ７：Ｅｕ，Ｌａ２Ｏ２（ＳＯ４）：Ｅｕ，Ｌａ２Ｏ２Ｓ：Ｅｕ，Ｌａ２Ｏ２Ｓ：Ｅｕ，Ｌａ２Ｗ３Ｏ１２：Ｅｕ，Ｌａ２Ｚｒ３（ＭｏＯ４）９：Ｅｕ，Ｌａ３ＴａＯ４Ｃｌ６：Ｅｕ，Ｌａ３ＴａＯ４Ｃｌ６：Ｅｕ，Ｌａ３ＷＯ６Ｃｌ３：Ｅｕ，Ｌａ３ＷＯ６Ｃｌ３：Ｅｕ，ＬａＡｌＯ３：Ｅｕ，ＬａＡｌＯ３：Ｅｕ，ＬａＢ３Ｏ６：Ｅｕ，ＬａＢＯ３：Ｅｕ，ＬａＦ３：Ｅｕ，ＬａＦ３：Ｅｕ，ＬａＧａＯ３：Ｅｕ，ＬａＭｇＢ５Ｏ１０：Ｅｕ，ＬａＯＢｒ：Ｅｕ，ＬａＯＣｌ：Ｅｕ，ＬａＯＦ：Ｅｕ，ＬａＯＩ：Ｅｕ，ＬａＰ３Ｏ９：Ｅｕ，ＬａＰＯ４：Ｅｕ，ＬａＹＯ３：Ｅｕ，Ｌｉ２Ｌｕ５Ｏ４（ＢＯ３）３：Ｅｕ，Ｌｉ３Ｂａ２Ｌａ３（ＭｏＯ４）８：Ｅｕ，Ｌｉ３Ｌａ２（ＢＯ３）３：Ｅｕ，Ｌｉ６Ｇｄ（ＢＯ３）３：Ｅｕ，Ｌｉ６Ｙ（ＢＯ３）３：Ｅｕ，ＬｉＣａＡｌＦ６：Ｅｕ，ＬｉＥｕＭｏ２Ｏ８：Ｅｕ，ＬｉＧｄ６Ｏ５（ＢＯ３）３：Ｅｕ，ＬｉＧｄＦ４：Ｅｕ，ＬｉＧｄＧｅＯ４：Ｅｕ，ＬｉＧｄＯ２：Ｅｕ，ＬｉＧｄＳｉＯ４：Ｅｕ，ＬｉＬａ２Ｏ２ＢＯ３：Ｅｕ，ＬｉＬａＧｅＯ４：Ｅｕ，ＬｉＬａＯ２：Ｅｕ，ＬｉＬａＰ４Ｏ１２：Ｅｕ，ＬｉＬａＳｉＯ４：Ｅｕ，ＬｉＬｕＧｅＯ４：Ｅｕ，ＬｉＬｕＯ２：Ｅｕ，ＬｉＬｕＳｉＯ４：Ｅｕ，ＬｉＳｃＯ２：Ｅｕ，ＬｉＳｒ２ＹＯ４：Ｅｕ，ＬｉＳｒＡｌＦ６：Ｅｕ，ＬｉＳｒＡｌＦ６：Ｅｕ，ＬｉＹ６Ｏ５（ＢＯ３）３：Ｅｕ，ＬｉＹＦ４：Ｅｕ，ＬｉＹＧｅＯ４：Ｅｕ，ＬｉＹＯ２：Ｅｕ，ＬｉＹＳｉＯ４：Ｅｕ，Ｌｕ２Ｏ２（ＳＯ４）：Ｅｕ，Ｌｕ２Ｓｉ２Ｏ７：Ｅｕ，Ｌｕ３Ａｌ５Ｏ１２：Ｅｕ，Ｌｕ３Ａｌ５Ｏ１２：Ｙｂ：Ｅｕ，ＬｕＢＯ３：Ｅｕ，ＬｕＢＯ３（カルサイト）：Ｅｕ，ＬｕＯＣｌ：Ｅｕ，ＬｕＰＯ４：Ｅｕ，Ｍｇ２Ｇｄ８（ＳｉＯ４）６Ｏ２：Ｅｕ，Ｍｇ２Ｌａ８（ＳｉＯ４）６Ｏ２：Ｅｕ，ＭｇＯ：Ｅｕ，ＭｇＳｉＯ３：Ｅｕ，Ｎａ３ＹＳｉ３Ｏ９：Ｅｕ，Ｎａ６Ｇｄ（ＢＯ３）３：Ｅｕ，ＮａＧｄＧｅＯ４：Ｅｕ，ＮａＧｄＯ２：Ｅｕ，ＮａＧｄＳｉＯ４：Ｅｕ，ＮａＧｄＳｉＯ４：Ｅｕ，ＮａＬａＧｅＯ４：Ｅｕ，ＮａＬａＯ２：Ｅｕ，ＮａＬａＳｉＯ４：Ｅｕ，ＮａＬｕＧｅＯ４：Ｅｕ，ＮａＬｕＳｉＯ４：Ｅｕ，ＮａＳｃＯ２：Ｅｕ，ＮａＳｒＬａ（ＶＯ４）２：Ｅｕ，ＮａＹＧｅＯ４：Ｅｕ，ＮａＹＳｉＯ４：Ｅｕ，ＳｃＢＯ３：Ｅｕ，ＳｃＯＣｌ：Ｅｕ，ＳｃＰＯ４：Ｅｕ，Ｓｒ２Ｂ２Ｏ５：Ｅｕ，Ｓｒ２Ｇｄ８（ＳｉＯ４）６Ｏ２：Ｅｕ，Ｓｒ２Ｌａ２Ｚｎ２Ｏ７：Ｅｕ，Ｓｒ２Ｌａ２Ｚｎ２Ｏ７：Ｅｕ，Ｓｒ２ＬａＡｌＯ５：Ｅｕ，Ｓｒ３（ＢＯ３）２：Ｅｕ，Ｓｒ３（ＰＯ４）２：Ｅｕ，Ｓｒ３（ＰＯ４）２：Ｓｍ：Ｅｕ，Ｓｒ３Ｇｄ２（ＢＯ３）４：Ｅｕ，Ｓｒ３Ｌａ２（ＢＯ３）４：Ｅｕ，Ｓｒ３Ｌａ６（ＳｉＯ４）６：Ｅｕ，Ｓｒ３Ｙ２（ＢＯ３）４：Ｅｕ，Ｓｒ５（ＰＯ４）３Ｆ：Ｅｕ，Ｓｒ９Ｌｎ（ＶＯ４）７：Ｅｕ，ＳｒＡｌ２Ｂ２Ｏ７：Ｅｕ，ＳｒＢ４Ｏ７：Ｅｕ，ＳｒＢ６Ｏ１０：Ｅｕ，ＳｒＣＯ３：Ｅｕ，ＳｒＧｄＡｌＯ４：Ｅｕ，ＳｒＨｆＯ３：Ｔｍ：Ｅｕ，ＳｒＬａ２ＢｅＯ５：（４ｃ）：Ｅｕ，ＳｒＬａ２ＢｅＯ５：（８ｄ）：Ｅｕ，ＳｒＬａＡｌＯ４：Ｅｕ，ＳｒＬａＧａ３Ｏ７：Ｅｕ，ＳｒＬａＯ（ＢＯ３）：Ｅｕ，ＳｒＯ：Ｅｕ，ＳｒＹ２Ｏ４：（Ｓｒ−サイト）：Ｅｕ，ＳｒＹ２Ｏ４：（Ｙ−サイト１）：Ｅｕ，ＳｒＹ２Ｏ４：（Ｙ−サイト２）：Ｅｕ，Ｔｂ２Ｍｏ３Ｏ１２：Ｅｕ，Ｔｂ２Ｗ３Ｏ１２：Ｅｕ，ＴｂＢＯ３：Ｅｕ，ＴｈＯ２：Ｅｕ，Ｘ１−Ｇｄ２ＳｉＯ５：Ｅｕ，Ｘ１−Ｙ２ＳｉＯ５：Ｅｕ，Ｘ２−Ｙ２
ＳｉＯ５：Ｅｕ，Ｙ１７．３３（ＢＯ３）４（Ｂ２Ｏ５）２Ｏ１６：Ｅｕ，ＹＢＯ３：Ｅｕ，Ｙ２Ｇｅ２Ｏ７：Ｅｕ，Ｙ２ＧｅＯ５：Ｅｕ，Ｙ２Ｏ２（ＳＯ４）：Ｅｕ，Ｙ２Ｏ２Ｓ：Ｅｕ，Ｙ２Ｏ２Ｓ：Ｅｕ，Ｙ２Ｏ３：Ｅｕ，Ｙ２Ｐ４Ｏ１３：Ｅｕ，Ｙ２Ｓｉ２Ｏ７：Ｅｕ，Ｙ２ＳｉＯ５：Ｅｕ，Ｙ３Ａｌ５Ｏ１２：Ｅｕ，Ｙ３Ｇａ５Ｏ１２：Ｅｕ，Ｙ３Ｏ４Ｂｒ：Ｅｕ，Ｙ３Ｏ４Ｃｌ：Ｅｕ，Ｙ３ＰＯ７：Ｅｕ，Ｙ４ＧｅＯ８：Ｅｕ，Ｙ８Ｐ２Ｏ１７：Ｅｕ，ＹＡｌ３（ＢＯ３）４：Ｅｕ，ＹＡｌＯ３：Ｅｕ，ＹＡｌＯ３：Ｅｕ，ＹＢＯ３：Ｅｕ，ＹｂＯＢｒ：Ｙｂ：Ｅｕ，ＹＦ３：Ｅｕ，ＹＯＢｒ：Ｅｕ，ＹＯＣｌ：Ｅｕ，ＹＯＣｌ：Ｅｕ，ＹＯＦ：Ｅｕ，ＹＯＦ：Ｅｕ，ＹＰ３Ｏ９：Ｅｕ，ＹＰＯ４：Ｅｕ，ＹＴａＯ４：Ｅｕ，ＹＶＯ４：Ｅｕ，ＺｒＰ２Ｏ７：Ｅｕ、またはこれらの混合物もしくは化学的組み合わせ。
【請求項９】
請求項１ないし８のいずれかに記載のコンバーター系と、青色発光材料とを含む、発光デバイス。
【請求項１０】
青色発光材料は、前記コンバーター系に向かって、＜４６５ｎｍの波長をもつ光を発光する、請求項９に記載の発光デバイス。
【請求項１１】
前記発光デバイスは白色光を発光する、請求項８または９に記載の発光デバイス。
【請求項１２】
前記白色光は、３００ｌｍ／Ｗ超の光放射効率によって特徴付けられる、請求項１１に記載の発光デバイス。
【請求項１３】
前記白色光は、８５超の演色評価数によって特徴付けられる、請求項１１または１２に記載の発光デバイス。
【請求項１４】
請求項９ないし１３のいずれかに記載の発光デバイスを含む、照明装置。
【請求項１５】
前記照明装置はランプまたは照明器具である、請求項１４に記載の照明装置。
【手続補正２】
【補正対象書類名】明細書
【補正対象項目名】００８７
【補正方法】変更
【補正の内容】
【００８７】
上述した実施形態の個々の成分の組み合わせおよび特性は例示であり、この公報に含まれる教示の、引用文献に含まれる他の教示による交換及び置換も明確に期待される。当業者は、本明細書に記載した実施形態および他の実施形態の変更および修正を、本発明の趣旨および範囲から逸脱することなく実現しうることを認識するであろう。したがって、上の説明は例示であり、限定的ではないと考えるべきである。特許請求の範囲で用いている「含む」という語は、他の要素または工程を除外しない。不定冠詞「ａ」は複数の重要性を除外しない。ある種の基準が相互に異なる請求項に記載されているという単なる事実は、これらの基準の組み合わせを都合よく用いることができないことを示すものではない。本発明の範囲は、下記の特許請求の範囲および関連する均等物で定義されている。
以下、本願の出願当初の特許請求の範囲に記載されていた発明を付記する。
［１］  発光デバイス用のコンバーター系であって、
Ｃｅ３＋でドープした第１の材料と、
Ｅｕ３＋でドープし、赤色スペクトル領域で発光する第２の材料とを含み、
≧６０５ないし≦６３０ｎｍのピークを有する発光スペクトルを示すコンバーター系。
［２］  前記第１の材料は、緑色および／または黄色スペクトル領域で発光することができる、［１］のコンバーター系。
［３］  前記コンバーター系は、≧６１０ないし≦６３０ｎｍにピークをもつ発光スペクトルを示す、［１］または［２］のコンバーター系。
［４］  前記コンバーター系は、≧５２０ないし≦５４５ｎｍにディップをもつ発光スペクトルを示す、［１］ないし［３］のいずれか１項のコンバーター系。
［５］  前記コンバーター系は、≧５３０ないし≦５４０ｎｍにディップをもつ発光スペクトルを示す、［１］ないし［４］のいずれか１項のコンバーター系。
［６］  Ｅｕ３＋ピークの、緑色および／または黄色スペクトル領域における最大ピークに対する比が≧２である、［１］ないし［５］のいずれか１項のコンバーター系。
［７］  前記第１の材料は、ガーネットおよび／または立方晶材料を含む、［１］ないし［６］のいずれか１項のコンバーター系。
［８］  前記第２の材料は、リン酸塩、硫酸塩、酸化物、ホウ酸塩、モリブデン酸塩、タングステン酸塩、バナジウム酸塩、ニオビウム酸塩、タンタル酸塩、またはこれらの混合物もしくは化学的組み合わせからなる群より選択される材料を含む、［１］ないし［７］のいずれか１項のコンバーター系。
［９］  前記第２の、Ｅｕ３＋ドープ赤色発光材料は、下記のものを含む群の材料を含む、［１］ないし［７］のいずれか１項のコンバーター系。
（Ｂａ１−ｘＳｒｘ）２＋ｎＳｉＯ４＋ｎ：Ｅｕ，（Ｓｒ１−ｘＣａｘ）２＋ｎＳｉＯ４＋ｎ：Ｅｕ，
（Ｓｒ１−ｘＣａｘ）Ｇａ２Ｓ４：Ｅｕでｘ≧０％ないし≦１およびｎ＝０または１
（Ｓｒ１−ｘＣａｘ）Ｇａ２Ｓ４：Ｅｕでｘ≧０％ないし≦１
ＡＬｎ１−ｘ−ｙＥｕｘＭ２Ｏ８：ＲＥｙ
（Ｌｎ１−ｘ−ｙＥｕｘ）２ＭＯ６：ＲＥ２ｙ
（Ｌｎ１−ｘ−ｙＥｕｘ）２Ｍ２Ｏ９：ＲＥ２ｙ
（Ｌｎ１−ｘ−ｙＥｕｘ）２Ｍ３Ｏ１２：ＲＥ２ｙ
（Ｌｎ１−ｘ−ｙＥｕｘ）２Ｍ４Ｏ１５：ＲＥ２ｙ
（Ｌｎ１−ｘ−ｙＥｕｘ）６ＭＯ１２：ＲＥ６ｙ
（ＡＥ１−２ｘ−ｙＥｕｘＡｘ＋ｙ）３ＭＯ６：ＲＥ３ｙ
Ａ３ＡＥ２（Ｌｎ１−ｘ−ｙＥｕｘ）３（ＭＯ４）８：ＲＥｙ
ここで、各々の構造について独立に、Ａはアルカリ金属であり、すなわちリチウム、ナトリウム、カリウム、ルビジウム、セシウム、またはこれらの混合物もしくは化学的な組み合わせからなる群より選択され、ＡＥはアルカリ土類金属であり、すなわちベリリウム、マグネシウム、カルシウム、ストロンチウム、バリウム、またはこれらの混合物もしくは化学的な組み合わせからなる群より選択され、Ｌｎはスカンジウム、イットリウム、ランタン、ガドリニウムおよびルテニウム、またはこれらの混合物もしくは化学的な組み合わせからなる群より選択される希土類金属であり、Ｍはモリブデン、タングステン、またはこれらの混合物もしくは化学的な組み合わせであり、ＲＥはテルビウム、ジスプロシウム、プラセオジム、ネオジム、またはこれらの混合物もしくは化学的な組み合わせからなる群より選択される希土類金属であり、ここで０＜ｘ≦１および０≦ｙ≦０．０５であり、
および／または
Ｌｉ３Ｂａ２（Ｔｂ１−ｘ−ｙＥｕｘＬｎｙ）３（Ｍｏ１−ｚＷｚ）８Ｏ３２，
Ａ３ＡＥ２（Ｔｂ１−ｘ−ｙＥｕｘＬｎｙ）３（Ｍｏ１−ｚＷｚ）８Ｏ３２，
Ａ（Ｔｂ１−ｘ−ｙＥｕｘＬｎｙ）（Ｍｏ１−ｚＷｚ）２Ｏ８，
（Ｔｂ１−ｘ−ｙＥｕｘＬｎｙ）２（Ｍｏ１−ｚＷｚ）Ｏ６，
（Ｔｂ１−ｘ−ｙＥｕｘＬｎｙ）２（Ｍｏ１−ｚＷｚ）２Ｏ９，
（Ｔｂ１−ｘ−ｙＥｕｘＬｎｙ）２（Ｍｏ１−ｚＷｚ）４Ｏ１５，
（Ｔｂ１−ｘ−ｙＥｕｘＬｎｙ）２ＳｉＯ５，
（Ｔｂ１−ｘ−ｙＥｕｘＬｎｙ）２Ｓｉ２Ｏ７，
Ａ（Ｔｂ１−ｘ−ｙＥｕｘＬｎｙ）ＳｉＯ４，
Ｂａ２（Ｔｂ１−ｘ−ｙＥｕｘＬｎｙ）２Ｓｉ４Ｏ１３，
ＡＥ２（Ｔｂ１−ｘ−ｙＥｕｘＬｎｙ）２Ｓｉ４Ｏ１３，
Ｓｒ３（Ｔｂ１−ｘ−ｙＥｕｘＬｎｙ）２Ｓｉ６Ｏ１８，
ＡＥ３（Ｔｂ１−ｘ−ｙＥｕｘＬｎｙ）２Ｓｉ６Ｏ１８，
（Ｔｂ１−ｘ−ｙＥｕｘＬｎｙ）２ＧｅＯ５，
（Ｔｂ１−ｘ−ｙＥｕｘＬｎｙ）２Ｇｅ２Ｏ７，
Ａ（Ｔｂ１−ｘ−ｙＥｕｘＬｎｙ）ＧｅＯ４，
Ｂａ２（Ｔｂ１−ｘ−ｙＥｕｘＬｎｙ）２Ｇｅ４Ｏ１３，
ＡＥ２（Ｔｂ１−ｘ−ｙＥｕｘＬｎｙ）２Ｇｅ４Ｏ１３，
Ｓｒ３（Ｔｂ１−ｘ−ｙＥｕｘＬｎｙ）２Ｇｅ６Ｏ１８
ＡＥ３（Ｔｂ１−ｘ−ｙＥｕｘＬｎｙ）２Ｇｅ６Ｏ１８
（Ｔｂ１−ｘ−ｙＥｕｘＬｎｙ）２（Ｇｅ１−ａ−ｂＺｒａＨｆｂ）Ｏ５，
（Ｔｂ１−ｘ−ｙＥｕｘＬｎｙ）２（Ｇｅ１−ａ−ｂＺｒａＨｆｂ）２Ｏ７，
Ａ（Ｔｂ１−ｘ−ｙＥｕｘＬｎｙ）（Ｇｅ１−ａ−ｂＺｒａＨｆｂ）Ｏ４，
Ｂａ２（Ｔｂ１−ｘ−ｙＥｕｘＬｎｙ）２（Ｇｅ１−ａ−ｂＺｒａＨｆｂ）４Ｏ１３，
Ｓｒ３（Ｔｂ１−ｘ−ｙＥｕｘＬｎｙ）２（Ｇｅ１−ａ−ｂＺｒａＨｆｂ）６Ｏ１８
ここで（各々の材料について独立に）
Ｌｎ＝Ｌａ，Ｇｄ，Ｌｕ，Ｙまたはこれらの混合物もしくは化学的組み合わせ、
Ａ＝Ｌｉ，Ｎａ，Ｋ，Ｒｂ，Ｃｓまたはこれらの混合物もしくは化学的組み合わせ、好ましくはＬｉ、
ＡＥ＝Ｓｒ，Ｃａ，Ｂａ，またはこれらの混合物もしくは化学的組み合わせ、好ましくはＢａおよび／またはＳｒ、
ｘ＞０および＜１ならびにｙ≧０および＜１、ここで１−ｘ−ｙ＞０ならびにａ，ｂ≧０および＜０．２ならびにｚ≧０および≦１、
またはこれらの混合物もしくは化学的組み合わせ、
および／または
（Ｃａ，Ｓｒ）Ｇａ２Ｏ６：Ｅｕ，（Ｃａ，Ｓｒ，Ｂａ）Ｌａ２Ｂｉ２（ＳｉＯ４）３Ｏ：Ｅｕ，（Ｃａ，Ｓｒ，Ｂａ）ＳｎＯ３：Ｅｕ，（Ｃａ，Ｙ，Ｇｄ）ＭｏＯ４：Ｅｕ，（Ｙ，Ｇｄ）ＢＯ３（疑バテライト）：Ｅｕ，（Ｙ，Ｔｂ）ＳｉＯ５：Ｅｕ，Ａ−Ｌａ２Ｏ３：Ｅｕ，Ｂａ２（ＳｉＯ４）：Ｏ２−：Ｅｕ，Ｂａ２ＭｇＳｉ２Ｏ７：Ｅｕ，Ｂａ２Ｙ（ＢＯ３）２Ｃｌ：Ｅｕ，Ｂａ３（ＰＯ４）２：Ｅｕ，Ｂａ３Ｃａ３（ＰＯ４）４：Ｅｕ，Ｂａ３Ｇｄ（ＢＯ３）３：Ｅｕ，Ｂａ３Ｇｄ２（ＢＯ３）４：Ｅｕ，Ｂａ３Ｌａ２（ＢＯ３）４：Ｅｕ，Ｂａ３Ｖ２Ｏ８：Ｅｕ，Ｂａ３Ｙ２（ＢＯ３）４：Ｅｕ，ＢａＢ８Ｏ１３：Ｅｕ，ＢａＢＰＯ５：Ｅｕ，ＢａＦＣｌ：Ｅｕ，ＢａＧｄ２Ｏ４：Ｅｕ，ＢａＧｄ４Ｓｉ５Ｏ１７：Ｓｍ：Ｅｕ，ＢａＧｄＢ９Ｏ１６：Ｅｕ，ＢａＬａＢ９Ｏ１６：Ｅｕ，ＢａＳＯ４：Ｅｕ，ＢａＹ２Ｆ８：Ｙｂ：Ｅｕ，ＢａＹ２Ｓｉ３Ｏ１０：Ｅｕ，ＢａＹＢ９Ｏ１６：Ｅｕ，ＢａＺｒ（ＢＯ３）２：Ｅｕ，ＢａＺｒＯ３：Ｅｕ，ＢａＺｒＯ３：Ｅｕ，ｂ−ＢａＢ２Ｏ４：Ｅｕ，Ｂ−Ｇｄ２Ｏ３：Ｅｕ，Ｃａ２Ａｌ（ＡｌＳｉＯ７）：Ｅｕ，Ｃａ２Ｇｄ２（ＧｅＯ４）２Ｏ：Ｅｕ，Ｃａ２Ｇｄ８（ＳｉＯ４）６Ｏ２：Ｅｕ，Ｃａ２Ｇｄ８Ｓｉ６Ｏ２６：Ｅｕ，Ｃａ２Ｌａ８（ＳｉＯ４）６Ｏ２：Ｅｕ，Ｃａ３（ＢＯ３）２：Ｅｕ，Ｃａ３Ａｌ２Ｏ６：Ｅｕ，Ｃａ３Ｇｄ２（ＢＯ３）４：Ｅｕ，Ｃａ３Ｌａ２（ＢＯ３）４：Ｅｕ，Ｃａ３Ｙ２（ＢＯ３）４：Ｅｕ，Ｃａ４ＧｄＯ（ＢＯ３）３：Ｅｕ，Ｃａ５（ＰＯ１１）３Ｆ：Ｅｕ，Ｃａ５（ＰＯ４）３Ｂｒ：Ｅｕ，Ｃａ５（ＰＯ４）３Ｆ：（４ｆ−サイト）：Ｅｕ，Ｃａ５（ＰＯ４）３Ｆ：（６ｈ−サイト）：Ｅｕ，Ｃａ５（ＰＯ４）３ＯＨ：Ｅｕ，ＣａＢＰＯ５：Ｅｕ，ＣａＦ２：Ｅｕ，ＣａＬａＢ７Ｏ１３：Ｅｕ，カルサイト−ＣａＣＯ３：Ｅｕ，ＣａＯ：Ｅｕ，ＣａＳＯ４：Ｅｕ，ＣａＹＯ（ＢＯ３）：Ｅｕ，Ｃ−Ｇｄ２Ｏ３：Ｅｕ，Ｃ−Ｌｕ２Ｏ３：（Ｃ２）：Ｅｕ，Ｃ−Ｌｕ２Ｏ３：（Ｃ３ｉ）：Ｅｕ，Ｃｓ２ＮａＹＦ６：Ｔｍ：Ｅｕ，Ｃ−Ｓｃ２Ｏ３：Ｙｂ：Ｅｕ，Ｃ−Ｙ２Ｏ３：Ｅｕ，Ｅｕ［（ｔｔｆａ）３（ｐｈｅｎ）］０：Ｅｕ，Ｇｄ１７．３３（ＢＯ３）４（Ｂ２Ｏ５）２Ｏ１６：Ｅｕ，ＧｄＢＯ３：Ｅｕ，Ｇｄ２ＢａＺｎＯ５：Ｅｕ，Ｇｄ２Ｏ２（ＳＯ４）：Ｅｕ，Ｇｄ２Ｏ２Ｓ：Ｅｕ，Ｇｄ２Ｐ４Ｏ１３：Ｅｕ，Ｇｄ３Ｏ４Ｂｒ：Ｅｕ，Ｇｄ３ＰＯ７：Ｅｕ，Ｇｄ３Ｔｅ２Ｌｉ３Ｏ１２：Ｅｕ，Ｇｄ８Ｐ２Ｏ１７：Ｅｕ，ＧｄＡｌ３（ＢＯ３）４：Ｅｕ，ＧｄＡｌＯ３：Ｅｕ，ＧｄＡｌＯ３：Ｅｕ，ＧｄＢ３Ｏ６：Ｅｕ，ＧｄＢＯ３：Ｅｕ，ＧｄＧａＯ３：Ｅｕ，ＧｄＯＢｒ：Ｅｕ，ＧｄＯＣｌ：Ｅｕ，ＧｄＰ３Ｏ９：Ｅｕ，ＧｄＰＯ４：Ｅｕ，Ｉ−ＣａＢ２Ｏ４：Ｅｕ，ＩｎＢＯ３：Ｅｕ，Ｉ−ＳｒＢ２Ｏ４：Ｅｕ，ＫＣａＧｄ（ＰＯ４）２：Ｅｕ，Ｌａ２６Ｏ２７（ＢＯ３）８：Ｅｕ，Ｌａ２ＢａＺｎＯ５：Ｅｕ，Ｌａ２Ｈｆ２Ｏ７：Ｅｕ，Ｌａ２Ｏ２（ＳＯ４）：Ｅｕ，Ｌａ２Ｏ２Ｓ：Ｅｕ，Ｌａ２Ｏ２Ｓ：Ｅｕ，Ｌａ２Ｗ３Ｏ１２：Ｅｕ，Ｌａ２Ｚｒ３（ＭｏＯ４）９：Ｅｕ，Ｌａ３ＴａＯ４Ｃｌ６：Ｅｕ，Ｌａ３ＴａＯ４Ｃｌ６：Ｅｕ，Ｌａ３ＷＯ６Ｃｌ３：Ｅｕ，Ｌａ３ＷＯ６Ｃｌ３：Ｅｕ，ＬａＡｌＯ３：Ｅｕ，ＬａＡｌＯ３：Ｅｕ，ＬａＢ３Ｏ６：Ｅｕ，ＬａＢＯ３：Ｅｕ，ＬａＦ３：Ｅｕ，ＬａＦ３：Ｅｕ，ＬａＧａＯ３：Ｅｕ，ＬａＭｇＢ５Ｏ１０：Ｅｕ，ＬａＯＢｒ：Ｅｕ，ＬａＯＣｌ：Ｅｕ，ＬａＯＦ：Ｅｕ，ＬａＯＩ：Ｅｕ，ＬａＰ３Ｏ９：Ｅｕ，ＬａＰＯ４：Ｅｕ，ＬａＹＯ３：Ｅｕ，Ｌｉ２Ｌｕ５Ｏ４（ＢＯ３）３：Ｅｕ，Ｌｉ３Ｂａ２Ｌａ３（ＭｏＯ４）８：Ｅｕ，Ｌｉ３Ｌａ２（ＢＯ３）３：Ｅｕ，Ｌｉ６Ｇｄ（ＢＯ３）３：Ｅｕ，Ｌｉ６Ｙ（ＢＯ３）３：Ｅｕ，ＬｉＣａＡｌＦ６：Ｅｕ，ＬｉＥｕＭｏ２Ｏ８：Ｅｕ，ＬｉＧｄ６Ｏ５（ＢＯ３）３：Ｅｕ，ＬｉＧｄＦ４：Ｅｕ，ＬｉＧｄＧｅＯ４：Ｅｕ，ＬｉＧｄＯ２：Ｅｕ，ＬｉＧｄＳｉＯ
４：Ｅｕ，ＬｉＬａ２Ｏ２ＢＯ３：Ｅｕ，ＬｉＬａＧｅＯ４：Ｅｕ，ＬｉＬａＯ２：Ｅｕ，ＬｉＬａＰ４Ｏ１２：Ｅｕ，ＬｉＬａＳｉＯ４：Ｅｕ，ＬｉＬｕＧｅＯ４：Ｅｕ，ＬｉＬｕＯ２：Ｅｕ，ＬｉＬｕＳｉＯ４：Ｅｕ，ＬｉＳｃＯ２：Ｅｕ，ＬｉＳｒ２ＹＯ４：Ｅｕ，ＬｉＳｒＡｌＦ６：Ｅｕ，ＬｉＳｒＡｌＦ６：Ｅｕ，ＬｉＹ６Ｏ５（ＢＯ３）３：Ｅｕ，ＬｉＹＦ４：Ｅｕ，ＬｉＹＧｅＯ４：Ｅｕ，ＬｉＹＯ２：Ｅｕ，ＬｉＹＳｉＯ４：Ｅｕ，Ｌｕ２Ｏ２（ＳＯ４）：Ｅｕ，Ｌｕ２Ｓｉ２Ｏ７：Ｅｕ，Ｌｕ３Ａｌ５Ｏ１２：Ｅｕ，Ｌｕ３Ａｌ５Ｏ１２：Ｙｂ：Ｅｕ，ＬｕＢＯ３：Ｅｕ，ＬｕＢＯ３（カルサイト）：Ｅｕ，ＬｕＯＣｌ：Ｅｕ，ＬｕＰＯ４：Ｅｕ，Ｍｇ２Ｇｄ８（ＳｉＯ４）６Ｏ２：Ｅｕ，Ｍｇ２Ｌａ８（ＳｉＯ４）６Ｏ２：Ｅｕ，ＭｇＯ：Ｅｕ，ＭｇＳｉＯ３：Ｅｕ，Ｎａ３ＹＳｉ３Ｏ９：Ｅｕ，Ｎａ６Ｇｄ（ＢＯ３）３：Ｅｕ，ＮａＧｄＧｅＯ４：Ｅｕ，ＮａＧｄＯ２：Ｅｕ，ＮａＧｄＳｉＯ４：Ｅｕ，ＮａＧｄＳｉＯ４：Ｅｕ，ＮａＬａＧｅＯ４：Ｅｕ，ＮａＬａＯ２：Ｅｕ，ＮａＬａＳｉＯ４：Ｅｕ，ＮａＬｕＧｅＯ４：Ｅｕ，ＮａＬｕＳｉＯ４：Ｅｕ，ＮａＳｃＯ２：Ｅｕ，ＮａＳｒＬａ（ＶＯ４）２：Ｅｕ，ＮａＹＧｅＯ４：Ｅｕ，ＮａＹＳｉＯ４：Ｅｕ，ＳｃＢＯ３：Ｅｕ，ＳｃＯＣｌ：Ｅｕ，ＳｃＰＯ４：Ｅｕ，Ｓｒ２Ｂ２Ｏ５：Ｅｕ，Ｓｒ２Ｇｄ８（ＳｉＯ４）６Ｏ２：Ｅｕ，Ｓｒ２Ｌａ２Ｚｎ２Ｏ７：Ｅｕ，Ｓｒ２Ｌａ２Ｚｎ２Ｏ７：Ｅｕ，Ｓｒ２ＬａＡｌＯ５：Ｅｕ，Ｓｒ３（ＢＯ３）２：Ｅｕ，Ｓｒ３（ＰＯ４）２：Ｅｕ，Ｓｒ３（ＰＯ４）２：Ｓｍ：Ｅｕ，Ｓｒ３Ｇｄ２（ＢＯ３）４：Ｅｕ，Ｓｒ３Ｌａ２（ＢＯ３）４：Ｅｕ，Ｓｒ３Ｌａ６（ＳｉＯ４）６：Ｅｕ，Ｓｒ３Ｙ２（ＢＯ３）４：Ｅｕ，Ｓｒ５（ＰＯ４）３Ｆ：Ｅｕ，Ｓｒ９Ｌｎ（ＶＯ４）７：Ｅｕ，ＳｒＡｌ２Ｂ２Ｏ７：Ｅｕ，ＳｒＢ４Ｏ７：Ｅｕ，ＳｒＢ６Ｏ１０：Ｅｕ，ＳｒＣＯ３：Ｅｕ，ＳｒＧｄＡｌＯ４：Ｅｕ，ＳｒＨｆＯ３：Ｔｍ：Ｅｕ，ＳｒＬａ２ＢｅＯ５：（４ｃ）：Ｅｕ，ＳｒＬａ２ＢｅＯ５：（８ｄ）：Ｅｕ，ＳｒＬａＡｌＯ４：Ｅｕ，ＳｒＬａＧａ３Ｏ７：Ｅｕ，ＳｒＬａＯ（ＢＯ３）：Ｅｕ，ＳｒＯ：Ｅｕ，ＳｒＹ２Ｏ４：（Ｓｒ−サイト）：Ｅｕ，ＳｒＹ２Ｏ４：（Ｙ−サイト１）：Ｅｕ，ＳｒＹ２Ｏ４：（Ｙ−サイト２）：Ｅｕ，Ｔｂ２Ｍｏ３Ｏ１２：Ｅｕ，Ｔｂ２Ｗ３Ｏ１２：Ｅｕ，ＴｂＢＯ３：Ｅｕ，ＴｈＯ２：Ｅｕ，Ｘ１−Ｇｄ２ＳｉＯ５：Ｅｕ，Ｘ１−Ｙ２ＳｉＯ５：Ｅｕ，Ｘ２−Ｙ２ＳｉＯ５：Ｅｕ，Ｙ１７．３３（ＢＯ３）４（Ｂ２Ｏ５）２Ｏ１６：Ｅｕ，ＹＢＯ３：Ｅｕ，Ｙ２Ｇｅ２Ｏ７：Ｅｕ，Ｙ２ＧｅＯ５：Ｅｕ，Ｙ２Ｏ２（ＳＯ４）：Ｅｕ，Ｙ２Ｏ２Ｓ：Ｅｕ，Ｙ２Ｏ２Ｓ：Ｅｕ，Ｙ２Ｏ３：Ｅｕ，Ｙ２Ｐ４Ｏ１３：Ｅｕ，Ｙ２Ｓｉ２Ｏ７：Ｅｕ，Ｙ２ＳｉＯ５：Ｅｕ，Ｙ３Ａｌ５Ｏ１２：Ｅｕ，Ｙ３Ｇａ５Ｏ１２：Ｅｕ，Ｙ３Ｏ４Ｂｒ：Ｅｕ，Ｙ３Ｏ４Ｃｌ：Ｅｕ，Ｙ３ＰＯ７：Ｅｕ，Ｙ４ＧｅＯ８：Ｅｕ，Ｙ８Ｐ２Ｏ１７：Ｅｕ，ＹＡｌ３（ＢＯ３）４：Ｅｕ，ＹＡｌＯ３：Ｅｕ，ＹＡｌＯ３：Ｅｕ，ＹＢＯ３：Ｅｕ，ＹｂＯＢｒ：Ｙｂ：Ｅｕ，ＹＦ３：Ｅｕ，ＹＯＢｒ：Ｅｕ，ＹＯＣｌ：Ｅｕ，ＹＯＣｌ：Ｅｕ，ＹＯＦ：Ｅｕ，ＹＯＦ：Ｅｕ，ＹＰ３Ｏ９：Ｅｕ，ＹＰＯ４：Ｅｕ，ＹＴａＯ４：Ｅｕ，ＹＶＯ４：Ｅｕ，ＺｒＰ２Ｏ７：Ｅｕ、またはこれらの混合物もしくは化学的組み合わせ。
［１０］  ［１］ないし［９］のいずれかに記載のコンバーター系と、青色発光材料とを含む、発光デバイス。
［１１］  青色発光材料は、前記コンバーター系に向かって、＜４６５ｎｍの波長をもつ光を発光する、［１０］に記載の発光デバイス。
［１２］  前記発光デバイスは白色光を発光する、［９］または［１０］に記載の発光デバイス。
［１３］  前記白色光は、３００ｌｍ／Ｗ超の光放射効率によって特徴付けられる、［１２］に記載の発光デバイス。
［１４］  前記白色光は、８５超の演色評価数によって特徴付けられる、［１２］または［１３］に記載の発光デバイス。
［１５］  ［１０］ないし［１４］のいずれかに記載の発光デバイスを含む、照明装置。
［１６］  前記照明装置はランプまたは照明器具である、［１５］に記載の照明装置。
【国際調査報告】
2020502819.tif 000016
2020502819.tif 000017
2020502819.tif 000018